(57)【要約】  本発明の水溶性酢酸セルロース系樹脂組成物は、アセチル総置換度が０．４〜１．６である酢酸セルロース（Ａ１）と、ケン化度が５０モル％以上であるポリビニルアルコール（Ｂ）とを含む。酢酸セルロース（Ａ１）のアセチル総置換度は、好ましくは０．６〜０．９であり、ポリビニルアルコール（Ｂ）のケン化度は、好ましくは９０モル％以上である。本発明の水溶性酢酸セルロース系樹脂組成物の第１態様によれば、互いの成分が相溶して透明な樹脂組成物を形成し、当該樹脂組成物を含む膜が低い酸素透過性と水蒸気透過性を示し、酸化や湿度から有効成分を保護する機能に優れ、被覆製剤のコーティング層の基剤成分として極めて適している。【特許請求の範囲】
【請求項１】
アセチル総置換度が０．４〜１．６である酢酸セルロース（Ａ１）と、ケン化度が５０モル％以上であるポリビニルアルコール（Ｂ）とを含む水溶性酢酸セルロース系樹脂組成物。
【請求項２】
酢酸セルロース（Ａ１）のアセチル総置換度が、０．６〜０．９である、請求項１に記載の水溶性酢酸セルロース系樹脂組成物。
【請求項３】
ポリビニルアルコール（Ｂ）のケン化度が、９０モル％以上である、請求項１又は２に記載の水溶性酢酸セルロース系樹脂組成物。
【請求項４】
酢酸セルロース（Ａ１）１００重量部に対するポリビニルアルコール（Ｂ）の割合が５００重量部以下である、請求項１〜３のいずれか１項に記載の水溶性酢酸セルロース系樹脂組成物。
【請求項５】
アセチル総置換度が０．５〜１．０である酢酸セルロース（Ａ２）を５０〜９５重量％、及び水溶性有機添加剤（Ｃ）（但し、ポリビニルアルコールを除く）を５〜５０重量％含む水溶性酢酸セルロース系樹脂組成物。
【請求項６】
前記水溶性有機添加剤（Ｃ）がポリエチレングリコール又はポリエチレンオキサイドである請求項５記載の水溶性酢酸セルロース系樹脂組成物。
【請求項７】
前記水溶性有機添加剤（Ｃ）の含有量が１０〜５０重量％である請求項５又は６記載の水溶性酢酸セルロース系樹脂組成物。
【請求項８】
前記水溶性有機添加剤（Ｃ）の含有量が２０〜５０重量％である請求項５〜７の何れか１項に記載の水溶性酢酸セルロース系樹脂組成物。
【請求項９】
前記酢酸セルロース（Ａ１）及び（Ａ２）が、下記で定義される組成分布指数（ＣＤＩ）が２．０以下である酢酸セルロースである請求項１〜８の何れか１項に記載の水溶性酢酸セルロース系樹脂組成物。
ＣＤＩ＝（組成分布半値幅の実測値）／（組成分布半値幅の理論値）
組成分布半値幅の実測値：酢酸セルロース（試料）の残存水酸基をすべてプロピオニル化して得られるセルロースアセテートプロピオネートをＨＰＬＣ分析して求めた組成分布半値幅
【数１】
2016203657.tif 000015
ＤＳ：アセチル総置換度
ＤＰｗ：重量平均重合度（酢酸セルロース（試料）の残存水酸基をすべてプロピオニル化して得られるセルロースアセテートプロピオネートを用いてＧＰＣ−光散乱法により求めた値）
【請求項１０】
請求項１〜９の何れか１項に記載の水溶性酢酸セルロース系樹脂組成物から形成された水溶性酢酸セルロース複合体成形品。
【請求項１１】
フィルム状である、請求項１０記載の水溶性酢酸セルロース複合体成形品。
【請求項１２】
繊維状である、請求項１０記載の水溶性酢酸セルロース複合体成形品。
【請求項１３】
請求項１〜９の何れか１項に記載の水溶性酢酸セルロース系樹脂組成物を含むコーティング層を有する、被覆製剤。
【請求項１４】
請求項１〜９の何れか１項に記載の水溶性酢酸セルロース系樹脂組成物を、溶融状態を経由して成形することを特徴とする水溶性酢酸セルロース複合体成形品の製造方法。
【請求項１５】
請求項１〜９の何れか１項に記載の水溶性酢酸セルロース系樹脂組成物を、溶液を経由して成形することを特徴とする水溶性酢酸セルロース複合体成形品の製造方法。
【請求項１６】
前記水溶性酢酸セルロース複合体成形品が、被覆製剤のコーティング層である、請求項１５に記載の製造方法。
【発明の詳細な説明】
【技術分野】
【０００１】
本発明は、水溶性酢酸セルロース系樹脂組成物、該樹脂組成物を含むコーティング層で被覆された被覆製剤、該樹脂組成物から形成される水溶性酢酸セルロース複合体成形品、及びその製造方法に関する。前記水溶性酢酸セルロース系樹脂組成物は、例えば、医薬や食品等を被覆するコーティング膜の成分として有用である。また、前記水溶性酢酸セルロース系樹脂組成物は、水溶性且つ生分解性の樹脂成形品、例えば、水に溶け、生分解するたばこフィルター等の製造に有用である。
【背景技術】
【０００２】
食品や医薬を、酸化、湿気、光、摩滅、衝撃等の外部要因から保護するために、固形製薬、錠剤、顆粒等をコーティング層で被覆する、いわゆる被覆製剤が広く採用されている。そのようなコーティング層の基剤成分としては、安全性、水溶性、透明性、耐久性等の特性を具備する必要があり、一般に、ヒドロキシプロピルメチルセルロース、低置換度ヒドロキシプロピルセルロース、ヒドロキシプロピルセルロース、ポリビニルピロリドンなどの水溶性高分子が広く使用されている。しかし、これら水溶性高分子は、高温、高湿度での安定性が低く、保存状態によっては製剤が劣化するという問題があった。特許文献１には、水溶性酢酸セルロースを含む膜で被覆された製剤は、高温や高湿度条件下で安定性に優れていることが開示されている。しかし、水溶性酢酸セルロースを含む膜は水蒸気透過性が高く、製剤成分が吸湿されやすいという問題があった。【０００３】
一方、酢酸セルロース（セルロースアセテート）は溶融時の流動性が極めて低く、熱成形するには多量の可塑剤を添加する必要があった。特に溶融紡糸の技術においては、細い紡糸孔から吐出された糸は溶融張力が不足するので工業的に酢酸セルロース系の糸の溶融紡糸は行われていなかった。このため、酢酸セルロースを繊維とするには、アセトンや塩化メチレンなどの酢酸セルロースの置換度に応じた良溶媒に溶解した上で、乾式紡糸をするしかなかった。また、特に低置換度の酢酸セルロースについては、乾式紡糸できるような、蒸気圧、沸点が低い良溶媒がなく、乾式紡糸により低置換度セルロースアセテート繊維を工業的に製造することはできなかった。【０００４】
酢酸セルロースと他の合成高分子を混合して、ポリマーブレンドやポリマーアロイとした上で溶融紡糸する技術が提案されている。例えば、特許文献２には、酢化度３０〜５６％、平均重合度７０〜１４０のセルロースアセテートと、平均分子量５００〜１０００のカプロラクトンテトラオールとの複合体を溶融紡糸して生分解性セルロースアセテート系繊維を得る方法が開示されている。しかし、この繊維は水に溶けない。また、２００℃を超える高い温度で紡糸するために、繊維が着色しやすい。【０００５】
特許文献３及び特許文献４には、水溶性酢酸セルロースの水溶液を乾式紡糸し、繊維とする方法が開示されている。しかし、乾式紡糸には３８０〜４００℃の乾燥空気が必要であり、多大なエネルギーを要する。また、この方法では、１０デニールよりも細い繊維は得られていない。
【先行技術文献】
【特許文献】
【０００６】
【特許文献１】米国特許第５，２０６，０３０号明細書
【特許文献２】特開平１０-３１７２２８号公報
【特許文献３】特開平７-２６８７２４号公報
【特許文献４】特公平１−１３４８１号公報
【発明の概要】
【発明が解決しようとする課題】
【０００７】
本発明の目的は、酸素透過性、水蒸気透過性が低く、透明な膜を形成可能な水溶性酢酸セルロース系樹脂組成物を提供することにある。
本発明の他の目的は、水溶性且つ生分解性を有する酢酸セルロース系樹脂成形品を溶融状態で製造できる水溶性酢酸セルロース系樹脂組成物を提供することにある。
本発明の他の目的は、溶融状態で紡糸することができ、比較的繊度が低く（細く）着色が少ない、水溶性且つ生分解性を有する酢酸セルロース系繊維を得ることのできる水溶性酢酸セルロース系樹脂組成物を提供することにある。
本発明のさらに他の目的は、上記の水溶性酢酸セルロース系樹脂組成物から形成される水溶性酢酸セルロース複合体成形品を提供することである。
本発明の他の目的は、上記水溶性酢酸セルロース系樹脂組成物を含むコーティング層を有する被覆製剤を提供することである。
また、本発明の他の目的は、上記水溶性酢酸セルロース複合体成形品又は被覆製剤の工業的に効率のよい製造方法を提供することにある。
【課題を解決するための手段】
【０００８】
本発明者らは、上記目的を達成するため鋭意検討した結果、特定のアセチル総置換度を有する酢酸セルロースと特定のケン化度を有するポリビニルアルコールが互いに相溶してガラス転移温度を低くすることができ、透明な樹脂組成物を形成し、当該樹脂組成物を含む膜が低い酸素透過性と水蒸気透過性を示し、酸化や湿度から有効成分を保護する機能に優れ、被覆製剤のコーティング層の基剤成分として極めて適していることを見出した。
さらに、本発明者らは、アセチル総置換度が０．５〜１．０である酢酸セルロースと水溶性有機添加剤（ポリビニルアルコールを除く）とを含む樹脂組成物を成形材料とすると、ガラス転移温度を低くすることができ（好ましくは、２００℃よりも十分低くすることができ）、比較的低い温度にて溶融状態で成形することが可能であること、こうして得られた成形品は水溶性で且つ生分解性を有すること、及び上記成形法によれば比較的繊度が低く着色の少ない繊維を簡易に製造できることを見出した。本発明は、これらの知見に基づき、さらに検討を加えて完成したものである。【０００９】
すなわち、本発明は、アセチル総置換度が０．４〜１．６である酢酸セルロース（Ａ１）と、ケン化度が５０モル％以上であるポリビニルアルコール（Ｂ）とを含む水溶性酢酸セルロース系樹脂組成物を提供する。
前記水溶性酢酸セルロース系樹脂組成物において、酢酸セルロース（Ａ１）のアセチル総置換度は、０．６〜０．９であってもよい。
前記水溶性酢酸セルロース系樹脂組成物において、ポリビニルアルコール（Ｂ）のケン化度が、９０モル％以上であってもよい。
前記水溶性酢酸セルロース系樹脂組成物において、酢酸セルロース（Ａ１）１００重量部に対するポリビニルアルコール（Ｂ）の割合が５００重量部以下であってもよい。【００１０】
また、本発明は、アセチル総置換度が０．５〜１．０である酢酸セルロース（Ａ２）を５０〜９５重量％、及び水溶性有機添加剤（Ｃ）（但し、ポリビニルアルコールを除く）を５〜５０重量％含む水溶性酢酸セルロース系樹脂組成物を提供する。
前記水溶性酢酸セルロース系樹脂組成物において、前記水溶性有機添加剤（Ｃ）は、ポリエチレングリコール又はポリエチレンオキサイドであってもよい。
前記水溶性酢酸セルロース系樹脂組成物において、前記水溶性有機添加剤（Ｃ）の含有量は、１０〜５０重量％であってもよい。
前記水溶性酢酸セルロース系樹脂組成物において、前記水溶性有機添加剤（Ｃ）の含有量は、２０〜５０重量％であってもよい。【００１１】
前記水溶性酢酸セルロース系樹脂組成物において、前記酢酸セルロース（Ａ１）及び（Ａ２）は、下記で定義される組成分布指数（ＣＤＩ）が２．０以下である酢酸セルロースであってもよい。
ＣＤＩ＝（組成分布半値幅の実測値）／（組成分布半値幅の理論値）
組成分布半値幅の実測値：酢酸セルロース（試料）の残存水酸基をすべてプロピオニル化して得られるセルロースアセテートプロピオネートをＨＰＬＣ分析して求めた組成分布半値幅【００１２】
【数１】
2016203657.tif 000002
【００１３】
ＤＳ：アセチル総置換度
ＤＰｗ：重量平均重合度（酢酸セルロース（試料）の残存水酸基をすべてプロピオニル化して得られるセルロースアセテートプロピオネートを用いてＧＰＣ−光散乱法により求めた値）【００１４】
また、本発明は、前記水溶性酢酸セルロース系樹脂組成物から形成された水溶性酢酸セルロース複合体成形品を提供する。
前記水溶性酢酸セルロース複合体成形品は、フィルム状であってもよい。
前記水溶性酢酸セルロース複合体成形品は、繊維状であってもよい。【００１５】
また、本発明は、前記水溶性酢酸セルロース系樹脂組成物を含むコーティング層を有する、被覆製剤を提供する。
また、本発明は、前記水溶性酢酸セルロース系樹脂組成物を、溶融状態を経由して成形することを特徴とする水溶性酢酸セルロース複合体成形品の製造方法を提供する。
さらに、本発明は、前記水溶性酢酸セルロース系樹脂組成物を、溶液を経由して成形することを特徴とする水溶性酢酸セルロース複合体成形品の製造方法を提供する。
水溶性酢酸セルロース複合体成形品の製造方法において、前記水溶性酢酸セルロース複合体成形品は、被覆製剤のコーティング層であってもよい。
【発明の効果】
【００１６】
本発明の水溶性酢酸セルロース系樹脂組成物の第１態様によれば、特定のアセチル総置換度を有する酢酸セルロースと特定のケン化度を有するポリビニルアルコールを含む水溶性酢酸セルロース系樹脂成形品は、互いの成分が相溶してガラス転移温度が低く、透明な樹脂組成物を形成し、当該樹脂組成物を含む膜が低い酸素透過性と水蒸気透過性を示し、酸化や湿度から有効成分を保護する機能に優れ、被覆製剤のコーティング層の基剤成分として極めて適している。
また、本発明の水溶性酢酸セルロース系樹脂組成物の第２態様によれば、水溶性且つ生分解性を有する酢酸セルロース系樹脂成形品を溶融状態を経由して製造することができる。また、特に、比較的繊度が低く（例えば、従来のたばこフィルターと同様の２デニール程度の）、着色が少ない、水溶性且つ生分解性を有する酢酸セルロース系繊維を製造することができる。
さらに、本発明の水溶性酢酸セルロース複合体成形品の製造方法によれば、水溶性且つ生分解性を有する酢酸セルロース系樹脂成形品、特に、比較的繊度が低く、着色が少ない、水溶性且つ生分解性を有する酢酸セルロース系繊維を工業的に効率よく製造することができる。また、溶融状態を経由して成形できるので、乾式紡糸のように４００℃程度の乾燥空気を使う必要がなく、省エネルギー化できる。
【図面の簡単な説明】
【００１７】
【図１】図１は、２種類のポリマー（ポリマーＡとポリマーＢ）の各種割合のブレンドを示差走査熱量測定（ＤＳＣ）にて測定した場合に、ポリマーＡとポリマーＢが互いに相溶性であると判定されるチャートパターンの１つ（パターン１）を示す模式図である。
【図２】図２は、２種類のポリマー（ポリマーＡとポリマーＢ）の各種割合のブレンドを示差走査熱量測定（ＤＳＣ）にて測定した場合に、ポリマーＡとポリマーＢが互いに非相溶性であると判定されるチャートパターンの１つ（パターン２）を示す模式図である。
【図３】図３は、２種類のポリマー（ポリマーＡとポリマーＢ）の各種割合のブレンドを示差走査熱量測定（ＤＳＣ）にて測定した場合に、ポリマーＡとポリマーＢが互いに相溶性であると判定されるチャートパターンの１つ（パターン３）を示す模式図である。
【図４】図４は、２種類のポリマー（ポリマーＡとポリマーＢ）の各種割合のブレンドを示差走査熱量測定（ＤＳＣ）にて測定した場合に、ポリマーＡとポリマーＢが互いに非相溶性であると判定されるチャートパターンの１つ（パターン４）を示す模式図である。
【発明を実施するための形態】
【００１８】
本発明の水溶性酢酸セルロース系樹脂組成物の第１態様は、アセチル総置換度が０．４〜１．６である酢酸セルロース（Ａ１）と、ケン化度が５０モル％以上であるポリビニルアルコール（Ｂ）とを含有している。
また、本発明の水溶性酢酸セルロース系樹脂組成物の第２態様は、アセチル総置換度が０．５〜１．０である酢酸セルロース（Ａ２）と水溶性有機添加剤（Ｃ）（ポリビニルアルコールを除く）とを含有している。
【００１９】
［酢酸セルロース］
（アセチル総置換度）
本発明の水溶性酢酸セルロース系樹脂組成物の第１態様における酢酸セルロースは、アセチル総置換度（平均置換度）が０．４〜１．６である。アセチル総置換度がこの範囲であると水に対する溶解性に優れ、また、酢酸セルロース（Ａ１）とポリビニルアルコール（Ｂ）が相溶して透明な樹脂組成物を形成しやすく、この範囲を外れると水に対する溶解性が低下する傾向となる。前記アセチル総置換度の好ましい下限値は、０．４５以上であり、より好ましくは０．５以上であり、さらに好ましくは０．５５以上であり、特に好ましくは、０．６以上である。一方、前記アセチル総置換度の上限値は、好ましくは１．５以下であり、より好ましくは１．４以下であり、さらに好ましくは１．３以下であり、さらに一層好ましくは１．２以下であり、なおさらに一層好ましくは１．１以下であり、特に好ましくは１．０以下であり、特に一層好ましくは０．９以下である。
【００２０】
また、本発明の第２態様における酢酸セルロースは、アセチル総置換度（平均置換度）が０．５〜１．０である。アセチル総置換度がこの範囲であると水に対する溶解性に優れ、この範囲を外れると水に対する溶解性が低下する傾向となる。前記アセチル総置換度の好ましい範囲は０．６〜０．９５であり、さらに好ましい範囲は０．６〜０．９２である。
アセチル総置換度は、酢酸セルロースを水に溶解し、酢酸セルロースの置換度を求める公知の滴定法により測定できる。また、該アセチル総置換度は、酢酸セルロースの水酸基をプロピオニル化した上で(後述の方法参照)、重クロロホルムに溶解し、ＮＭＲにより測定することもできる。
【００２１】
アセチル総置換度は、ＡＳＴＭ：Ｄ−８１７−９１（セルロースアセテートなどの試験方法）における酢化度の測定法に準じて求めた酢化度を次式で換算することにより求められる。これは、最も一般的なセルロースアセテートの置換度の求め方である。
ＤＳ＝１６２．１４×ＡＶ×０．０１／（６０．０５２−４２．０３７×ＡＶ×０．０１）
ＤＳ：アセチル総置換度
ＡＶ：酢化度（％）
まず、乾燥した酢酸セルロース（試料）５００ｍｇを精秤し、超純水とアセトンとの混合溶媒（容量比４：１）５０ｍｌに溶解した後、０．２Ｎ−水酸化ナトリウム水溶液５０ｍｌを添加し、２５℃で２時間ケン化する。次に、０．２Ｎ−塩酸５０ｍｌを添加し、フェノールフタレインを指示薬として、０．２Ｎ−水酸化ナトリウム水溶液（０．２Ｎ−水酸化ナトリウム規定液）で、脱離した酢酸量を滴定する。また、同様の方法によりブランク試験（試料を用いない試験）を行う。そして、下記式にしたがってＡＶ（酢化度）（％）を算出する。
ＡＶ（％）＝（Ａ−Ｂ）×Ｆ×１．２０１／試料重量（ｇ）
Ａ：０．２Ｎ−水酸化ナトリウム規定液の滴定量（ｍｌ）
Ｂ：ブランクテストにおける０．２Ｎ−水酸化ナトリウム規定液の滴定量（ｍｌ）
Ｆ：０．２Ｎ−水酸化ナトリウム規定液のファクター
【００２２】
（組成分布指数（ＣＤＩ））
本発明において、前記酢酸セルロース（Ａ１）又は（Ａ２）の組成分布（分子間置換度分布）は特に限定されず、組成分布指数（ＣＤＩ）は、例えば１．０〜３．０である。組成分布指数（ＣＤＩ）は、好ましくは１．０〜２．０、より好ましくは１．０〜１．８、さらに好ましくは１．０〜１．６、特に好ましくは１．０〜１．５である。組成分布指数（ＣＤＩ）が２．０以下であると、前記酢酸セルロース（Ａ１）とポリビニルアルコール（Ｂ）との相溶性、前記酢酸セルロース（Ａ２）と水溶性有機添加剤（Ｃ）との相溶性が向上するためか、成形品の強度（繊維の場合は糸強度）が大きく向上する。
【００２３】
組成分布指数（ＣＤＩ）の下限値は０であるが、これは例えば１００％の選択性でグルコース残基の６位のみをアセチル化し、他の位置はアセチル化しない等の特別な合成技術をもって実現されるものであり、そのような合成技術は知られていない。グルコース残基の水酸基の全てが同じ確率でアセチル化および脱アセチル化される状況において、ＣＤＩは１．０となるが、実際のセルロースの反応においてはこのような理想状態に近付けるためには相当の工夫を要する。前記組成分布指数（ＣＤＩ）が小さいほど、組成分布（分子間置換度分布）が均一となる。組成分布が均一であると、アセチル総置換度が通常よりも広い範囲で水溶性を確保でき、均一な溶解がなされ、構造粘性が発現しないので、例えば酢酸セルロースを被覆製剤のコーティング層の基剤などに使用した場合に摂取させやすいなどの利点がある。
【００２４】
ここで、組成分布指数（Compositional Distribution Index, CDI）とは、組成分布半値幅の理論値に対する実測値の比率［（組成分布半値幅の実測値）／（組成分布半値幅の理論値）］で定義される。組成分布半値幅は「分子間置換度分布半値幅」又は単に「置換度分布半値幅」ともいう。
【００２５】
酢酸セルロースのアセチル総置換度の均一性を評価するのに、酢酸セルロースの分子間置換度分布曲線の最大ピークの半値幅（「半価幅」ともいう）の大きさを指標とすることができる。なお、半値幅は、アセチル置換度を横軸（ｘ軸）に、この置換度における存在量を縦軸（ｙ軸）としたとき、チャートのピークの高さの半分の高さにおけるチャートの幅であり、分布のバラツキの目安を表す指標である。置換度分布半値幅は、高速液体クロマトグラフィー（ＨＰＬＣ）分析により求めることができる。なお、ＨＰＬＣにおけるセルロースエステルの溶出曲線の横軸（溶出時間）を置換度（０〜３）に換算する方法については、特開２００３-２０１３０１号公報（段落００３７〜００４０）に説明されている。
【００２６】
（組成分布半値幅の理論値）
組成分布半値幅（置換度分布半値幅）は確率論的に理論値を算出できる。すなわち、組成分布半値幅の理論値は以下の式（１）で求められる。
【００２７】
【数２】
2016203657.tif 000003
【００２８】
ｍ：酢酸セルロース１分子中の水酸基とアセチル基の全数
ｐ：酢酸セルロース１分子中の水酸基がアセチル置換されている確率
ｑ＝１−ｐ
ＤＰｗ：重量平均重合度（ＧＰＣ−光散乱法による）
なお、重量平均重合度（ＤＰｗ）の測定法は後述する。
【００２９】
式（１）は、セルロースの全ての水酸基が同じ確率でアセチル化および脱アセチル化された際に必然的に生じる組成分布半値幅であり、所謂二項定理に従って導かれるものである。さらに、組成分布半値幅の理論値を置換度と重合度で表すと、以下のように表される。本発明では下記式（２）を組成分布半値幅の理論値を求める定義式とする。
【００３０】
【数３】
2016203657.tif 000004
【００３１】
ＤＳ：アセチル総置換度
ＤＰｗ：重量平均重合度（ＧＰＣ−光散乱法による）
なお、重量平均重合度（ＤＰｗ）の測定法は後述する。
【００３２】
ところで、式（１）および式（２）においては、より厳密には重合度分布を考慮に入れるべきであり、この場合には式（１）および式（２）の「ＤＰｗ」は、重合度分布関数に置き換え、式全体を重合度０から無限大までで積分すべきである。しかしながら、ＤＰｗを使う限り、式（１）および式（２）は近似的に十分な精度の理論値を与える。ＤＰｎ（数平均重合度）を使うと、重合度分布の影響が無視できなくなるので、ＤＰｗを使うべきである。
【００３３】
（組成分布半値幅の実測値）
本発明において、組成分布半値幅の実測値とは、酢酸セルロース（試料）の残存水酸基（未置換水酸基）をすべてプロピオニル化して得られるセルロースアセテートプロピオネートをＨＰＬＣ分析して求めた組成分布半値幅である。
【００３４】
一般的に、アセチル総置換度２〜３の酢酸セルロースに対しては、前処理なしに高速液体クロマトグラフィ（ＨＰＬＣ）分析を行うことができ、それによって組成分布半値幅を求めることができる。例えば、特開２０１１−１５８６６４号公報には、置換度２．２７〜２．５６の酢酸セルロースに対する組成分布分析法が記載されている。
【００３５】
一方、本発明においては、組成分布半値幅（置換度分布半値幅）の実測値は、ＨＰＬＣ分析前に前処理として酢酸セルロースの分子内残存水酸基の誘導体化を行い、しかる後にＨＰＬＣ分析を行って求める。この前処理の目的は、低置換度酢酸セルロースを有機溶剤に溶解しやすい誘導体に変換してＨＰＬＣ分析可能とすることである。すなわち、分子内の残存水酸基を完全にプロピオニル化し、その完全誘導体化セルロースアセテートプロピオネート（ＣＡＰ）をＨＰＬＣ分析して組成分布半値幅（実測値）を求める。ここで、誘導体化は完全に行われ、分子内に残存水酸基はなく、アセチル基とプロピオニル基のみ存在していなければいけない。すなわち、アセチル置換度（ＤＳａｃ）とプロピオニル置換度（ＤＳｐｒ）の和は３である。これは、ＣＡＰのＨＰＬＣ溶出曲線の横軸（溶出時間）をアセチル置換度（０〜３）に変換するための較正曲線を作成するために関係式：ＤＳａｃ＋ＤＳｐｒ＝３を使用するためである。
【００３６】
酢酸セルロースの完全誘導体化は、ピリジン／Ｎ，Ｎ−ジメチルアセトアミド混合溶媒中でＮ，Ｎ−ジメチルアミノピリジンを触媒とし、無水プロピオン酸を作用させることにより行うことができる。より具体的には、溶媒として混合溶媒［ピリジン／Ｎ，Ｎ−ジメチルアセトアミド＝１／１（ｖ/ｖ）］を酢酸セルロース（試料）に対して２０重量部、プロピオニル化剤として無水プロピオン酸を該酢酸セルロースの水酸基に対して６．０〜７．５当量、触媒としてＮ，Ｎ−ジメチルアミノピリジンを該酢酸セルロースの水酸基に対して６．５〜８．０ｍｏｌ％使用し、温度１００℃、反応時間１．５〜３．０時間の条件でプロピオニル化を行う。そして、反応後、沈殿溶媒としてメタノールを用い、沈殿させることにより、完全誘導体化セルロースアセテートプロピオネートを得る。より詳細には、例えば、室温で、反応混合物１重量部をメタノール１０重量部に投入して沈澱させ、得られた沈殿物をメタノールで５回洗浄し、６０℃で真空乾燥を３時間行うことにより、完全誘導体化セルロースアセテートプロピオネート（ＣＡＰ）を得ることができる。なお、後述の多分散性（Ｍｗ／Ｍｎ）及び重量平均重合度（ＤＰｗ）も、酢酸セルロース（試料）をこの方法により完全誘導体化セルロースアセテートプロピオネート（ＣＡＰ）とし、測定したものである。
【００３７】
上記ＨＰＬＣ分析では、異なるアセチル置換度を有する複数のセルロースアセテートプロピオネートを標準試料として用いて所定の測定装置および測定条件でＨＰＬＣ分析を行い、これらの標準試料の分析値を用いて作成した較正曲線［セルロースアセテートプロピオネートの溶出時間とアセチル置換度（０〜３）との関係を示す曲線、通常、三次曲線］から、酢酸セルロース（試料）の組成分布半値幅（実測値）を求めることができる。ＨＰＬＣ分析で求められるのは溶出時間とセルロースアセテートプロピオネートのアセチル置換度分布の関係である。これは、試料分子内の残存ヒドロキシ基のすべてがプロピオニルオキシ基に変換された物質の溶出時間とアセチル置換度分布の関係であるから、本発明の酢酸セルロースのアセチル置換度分布を求めていることと本質的には変わらない。
【００３８】
上記ＨＰＬＣ分析の条件は以下の通りである。
装置: Ａｇｉｌｅｎｔ  １１００  Ｓｅｒｉｅｓ
カラム: Ｗａｔｅｒｓ  Ｎｏｖａ−Ｐａｋ  ｐｈｅｎｙｌ  ６０Å ４μｍ（１５０ｍｍ×３．９ｍｍΦ）＋ガードカラム
カラム温度：３０℃
検出: Ｖａｒｉａｎ  ３８０−ＬＣ
注入量: ５．０μＬ（試料濃度：０．１％（ｗｔ／ｖｏｌ））
溶離液:  Ａ液：ＭｅＯＨ／Ｈ2Ｏ＝８／１（ｖ／ｖ），Ｂ液：ＣＨＣｌ3／ＭｅＯＨ＝８／１（ｖ／ｖ）
グラジェント：Ａ／Ｂ＝８０／２０→０／１００（２８ｍｉｎ）；流量：０．７ｍＬ／ｍｉｎ
【００３９】
較正曲線から求めた置換度分布曲線［セルロースアセテートプロピオネートの存在量を縦軸とし、アセチル置換度を横軸とするセルロースアセテートプロピオネートの置換度分布曲線］（「分子間置換度分布曲線」ともいう）において、平均置換度に対応する最大ピーク（Ｅ）に関し、以下のようにして置換度分布半値幅を求める。ピーク（Ｅ）の低置換度側の基部（Ａ）と、高置換度側の基部（Ｂ）に接するベースライン（Ａ−Ｂ）を引き、このベースラインに対して、最大ピーク（Ｅ）から横軸に垂線をおろす。垂線とベースライン（Ａ−Ｂ）との交点（Ｃ）を決定し、最大ピーク（Ｅ）と交点（Ｃ）との中間点（Ｄ）を求める。中間点（Ｄ）を通って、ベースライン（Ａ−Ｂ）と平行な直線を引き、分子間置換度分布曲線との二つの交点（Ａ'、Ｂ'）を求める。二つの交点（Ａ'、Ｂ'）から横軸まで垂線をおろして、横軸上の二つの交点間の幅を、最大ピークの半値幅（すなわち、置換度分布半値幅）とする。
【００４０】
このような置換度分布半値幅は、試料中のセルロースアセテートプロピオネートの分子鎖について、その構成する高分子鎖一本一本のグルコース環の水酸基がどの程度アセチル化されているかにより、保持時間（リテンションタイム）が異なることを反映している。したがって、理想的には、保持時間の幅が、（置換度単位の）組成分布の幅を示すことになる。しかしながら、ＨＰＬＣには分配に寄与しない管部（カラムを保護するためのガイドカラムなど）が存在する。それゆえ、測定装置の構成により、組成分布の幅に起因しない保持時間の幅が誤差として内包されることが多い。この誤差は、上記の通り、カラムの長さ、内径、カラムから検出器までの長さや取り回しなどに影響され、装置構成により異なる。このため、セルロースアセテートプロピオネートの置換度分布半値幅は、通常、下式で表される補正式に基づいて、補正値Ｚとして求めることができる。このような補正式を用いると、測定装置（および測定条件）が異なっても、同じ（ほぼ同じ）値として、より正確な置換度分布半値幅（実測値）を求めることができる。
Ｚ＝（Ｘ2−Ｙ2）1/2
［式中、Ｘは所定の測定装置および測定条件で求めた置換度分布半値幅（未補正値）である。Ｙ＝（ａ−ｂ）ｘ／３＋ｂ（０≦ｘ≦３）である。ここで、ａは前記Ｘと同じ測定装置および測定条件で求めた総置換度３のセルロースアセテートの見掛けの置換度分布半値幅（実際は総置換度３なので、置換度分布は存在しない）、ｂは前記Ｘと同じ測定装置および測定条件で求めた総置換度３のセルロースプロピオネートの見掛けの置換度分布半値幅である。ｘは測定試料のアセチル総置換度（０≦ｘ≦３）である］
【００４１】
なお、上記総置換度３のセルロースアセテート（もしくはセルロースプロピオネート）とは、セルロースのヒドロキシル基の全てがエステル化されたセルロースエステルを示し、実際には（理想的には）置換度分布半値幅を有しない（すなわち、置換度分布半値幅０の）セルロースエステルである。
【００４２】
本発明において、前記酢酸セルロース（Ａ１）又は（Ａ２）の組成分布半値幅（置換度分布半値幅）の実測値としては、好ましくは０．１２〜０．３４であり、より好ましくは０．１３〜０．２５である。
【００４３】
先に説明した置換度分布理論式は、すべてのアセチル化と脱アセチル化が独立かつ均等に進行することを仮定した確率論的計算値である。すなわち、二項分布に従った計算値である。このような理想的な状況は現実的にはあり得ない。酢酸セルロースの加水分解反応が理想的なランダム反応に近づくような、および/または、反応後の後処理について組成について分画が生じるような特別な工夫をしない限り、セルロースエステルの置換度分布は確率論的に二項分布で定まるものよりも大幅に広くなる。
【００４４】
反応の特別な工夫の一つとしては、例えば、脱アセチル化とアセチル化が平衡する条件で系を維持することが考えられる。しかし、この場合には酸触媒によりセルロースの分解が進行するので好ましくない。他の反応の特別な工夫としては、脱アセチル化速度が低置換度物について遅くなる反応条件を採用することである。しかし、従来、そのような具体的な方法は知られていない。つまり、セルロースエステルの置換度分布を反応確率論通り二項分布にしたがうよう制御するような反応の特別な工夫は知られていない。さらに、酢化過程(セルロースのアセチル化工程）の不均一性や、熟成過程（酢酸セルロースの加水分解工程）で段階的に添加する水による部分的、一時的な沈殿の発生などの様々な事情は、置換度分布を二項分布よりも広くする方向に働き、これらを全て回避し、理想条件を実現することは、現実的には不可能である。これは、理想気体があくまで理想の産物であり、実在する気体の挙動はそれとは多かれ少なかれ異なることと似ている。
【００４５】
従来の低置換度酢酸セルロースの合成と後処理においては、このような置換度分布の問題について殆ど関心が払われておらず、置換度分布の測定や検証、考察が行われていなかった。例えば、文献（繊維学会誌、42、p25 (1986)）によれば、低置換度酢酸セルロースの溶解性は、グルコース残基２、３、６位へのアセチル基の分配で決まると論じられており、組成分布は全く考慮されていない。
【００４６】
本発明者らの検討によれば、後述するように、酢酸セルロースの置換度分布は、驚くべきことに酢酸セルロースの加水分解工程の後の後処理条件の工夫で制御することができる。文献（CiBment, L., and Rivibre, C., Bull. SOC. chim., (5) 1, 1075 (1934)、Sookne, A. M., Rutherford, H. A., Mark, H., and Harris, M.  J . Research Natl. Bur. Standards, 29, 123 (1942)、A. J. Rosenthal , B. B. White Ind. Eng. Chem., 1952, 44 (11), pp 2693-2696.）によれば、置換度２．３の酢酸セルロースの沈澱分別では、分子量に依存した分画と置換度（化学組成）に伴う微々たる分画が起こるとされており、本発明者らが見出したような置換度（化学組成）で顕著な分画ができるとの報告はない。さらに、低置換度酢酸セルロースについて、溶解分別や沈澱分別で置換度分布（化学組成）を制御できることは検証されていなかった。
【００４７】
本発明者らが見出した置換度分布を狭くするもう１つの工夫は、酢酸セルロースの９０℃以上の（又は９０℃を超える）高温での加水分解反応（熟成反応）である。従来、高温反応で得られた生成物の重合度について詳細な分析や考察がなされて来なかったにもかかわらず、９０℃以上の高温反応ではセルロースの分解が優先するとされてきた。この考えは、粘度に関する考察のみに基づいた思い込み（ステレオタイプ）と言える。本発明者らは、酢酸セルロースを加水分解して低置換度酢酸セルロースを得るに際し、９０℃以上の（又は９０℃を超える）高温下、好ましくは硫酸等の強酸の存在下、多量の酢酸中で反応させると、重合度の低下は見られない一方で、ＣＤＩの減少に伴い粘度が低下することを見出した。すなわち、高温反応に伴う粘度低下は、重合度の低下に起因するものではなく、置換度分布が狭くなることによる構造粘性の減少に基づくものであることを解明した。上記の条件で酢酸セルロースの加水分解を行うと、正反応だけでなく逆反応も起こるため、生成物（低置換度酢酸セルロース）のＣＤＩが極めて小さい値となり、水に対する溶解性も著しく向上する。これに対し、逆反応が起こりにくい条件で酢酸セルロースの加水分解を行うと、置換度分布は様々な要因で広くなり、水に溶けにくいアセチル総置換度０．４未満の酢酸セルロース及びアセチル置換度１．６を超える酢酸セルロースの含有量が増大し、全体として水に対する溶解性が低下する。
【００４８】
（２，３，６位の置換度の標準偏差）
本発明において、前記酢酸セルロースのグルコース環の２，３，６位の各アセチル置換度は、手塚（Ｔｅｚｕｋａ，Ｃａｒｂｏｎｙｄｒ．Ｒｅｓ．２７３，８３（１９９５））の方法に従いＮＭＲ法で測定できる。すなわち、酢酸セルロース試料の遊離水酸基をピリジン中で無水プロピオン酸によりプロピオニル化する。得られた試料を重クロロホルムに溶解し、13Ｃ−ＮＭＲスペクトルを測定する。アセチル基の炭素シグナルは１６９ｐｐｍから１７１ｐｐｍの領域に高磁場から２位、３位、６位の順序で、そして、プロピオニル基のカルボニル炭素のシグナルは、１７２ｐｐｍから１７４ｐｐｍの領域に同じ順序で現れる。それぞれ対応する位置でのアセチル基とプロピオニル基の存在比から、元のセルロースジアセテートにおけるグルコース環の２，３，６位の各アセチル置換度を求めることができる。なお、このように求めた２，３，６位の各アセチル置換度の和はアセチル総置換度であり、この方法でアセチル総置換度を求めることもできる。なお、アセチル総置換度は、13Ｃ−ＮＭＲのほか、1Ｈ−ＮＭＲで分析することもできる。
【００４９】
２，３，６位の置換度の標準偏差σは、次の式で定義される。
【００５０】
【数４】
2016203657.tif 000005
【００５１】
本発明においては、酢酸セルロース（Ａ１）又は（Ａ２）のグルコース環の２，３及び６位のアセチル置換度の標準偏差が０．０８以下（０〜０．０８）であることが好ましい。該標準偏差が０．０８以下である酢酸セルロースは、グルコース環の２，３，６位が均等に置換されており、水に対する溶解性に優れる。
【００５２】
（多分散性（分散度、Ｍｗ／Ｍｎ））
本発明において、分子量分布（重合度分布）の多分散性（Ｍｗ／Ｍｎ）は、酢酸セルロース（試料）の残存水酸基をすべてプロピオニル化して得られるセルロースアセテートプロピオネートを用いてＧＰＣ−光散乱法により求めた値である。
【００５３】
本発明における前記酢酸セルロース（Ａ１）又は（Ａ２）の多分散性（分散度、Ｍｗ／Ｍｎ）は、１．２〜２．５の範囲であることが好ましい。多分散性Ｍｗ／Ｍｎが上記の範囲にある酢酸セルロースは、分子の大きさが揃っており、水に対する溶解性に優れる。
【００５４】
酢酸セルロースの数平均分子量（Ｍｎ）、重量平均分子量（Ｍｗ）及び多分散性（Ｍｗ／Ｍｎ）は、ＨＰＬＣを用いた公知の方法で求めることができる。本発明において、酢酸セルロースの多分散性（Ｍｗ／Ｍｎ）は、測定試料を有機溶剤に可溶とするため、前記組成分布半値幅の実測値を求める場合と同様の方法で、酢酸セルロース（試料）を完全誘導体化セルロースアセテートプロピオネート（ＣＡＰ）とした後、以下の条件でサイズ排除クロマトグラフィー分析を行うことにより決定される（ＧＰＣ−光散乱法）。
装置：Ｓｈｏｄｅｘ製  ＧＰＣ  「ＳＹＳＴＥＭ−２１Ｈ」
溶媒：アセトン
カラム：ＧＭＨｘｌ（東ソー）２本、ガードカラム（東ソー製ＴＳＫｇｅｌ  ｇｕａｒｄｃｏｌｕｍｎ  ＨＸＬ−Ｈ）
流速：０．８ｍｌ／ｍｉｎ
温度：２９℃
試料濃度：０．２５％（ｗｔ／ｖｏｌ）
注入量：１００μｌ
検出：ＭＡＬＬＳ（多角度光散乱検出器）（Ｗｙａｔｔ製、「ＤＡＷＮ−ＥＯＳ」）
ＭＡＬＬＳ補正用標準物質：ＰＭＭＡ（分子量２７６００）
【００５５】
（重量平均重合度（ＤＰｗ））
本発明において、重量平均重合度（ＤＰｗ）は、酢酸セルロース（試料）の残存水酸基をすべてプロピオニル化して得られるセルロースアセテートプロピオネートを用いてＧＰＣ−光散乱法により求めた値である。
【００５６】
本発明における前記酢酸セルロース（Ａ１）又は（Ａ２）の重量平均重合度（ＤＰｗ）は、５０〜８００の範囲であることが好ましい。重量平均重合度（ＤＰｗ）が高すぎると、濾過性が悪くなりやすい。前記重量平均重合度（ＤＰｗ）は、好ましくは５５〜７００、さらに好ましくは６０〜６００である。
【００５７】
上記重量平均重合度（ＤＰｗ）は、前記多分散性（Ｍｗ／Ｍｎ）と同じく、前記組成分布半値幅の実測値を求める場合と同様の方法で、酢酸セルロース（試料）を完全誘導体化セルロースアセテートプロピオネート（ＣＡＰ）とした後、サイズ排除クロマトグラフィー分析を行うことにより求められる（ＧＰＣ−光散乱法）。
【００５８】
上述のように、水溶性の酢酸セルロースの分子量（重合度）、多分散性（Ｍｗ／Ｍｎ）はＧＰＣ−光散乱法（ＧＰＣ−ＭＡＬＬＳ、ＧＰＣ−ＬＡＬＬＳなど）により測定される。なお、光散乱の検出は、一般に水系溶媒では困難である。これは水系溶媒は一般的に異物が多く、一旦精製しても二次汚染されやすいことによる。また、水系溶媒では、微量に存在するイオン性解離基の影響のため分子鎖の広がりが安定しない場合があり、それを抑えるために水溶性無機塩（例えば塩化ナトリウム）を添加したりすると、溶解状態が不安定になり、水溶液中で会合体を形成したりすることがある。この問題を回避するための有効な方法の一つは、水溶性酢酸セルロースを誘導体化し、異物が少なく、二次汚染されにくい有機溶媒に溶解するようにし、有機溶媒でＧＰＣ−光散乱測定を行うことである。この目的の水溶性酢酸セルロースの誘導体化としてはプロピオニル化が有効であり、具体的な反応条件及び後処理は前記組成分布半値幅の実測値の説明箇所で記載した通りである。
【００５９】
（６％粘度）
本発明における前記酢酸セルロース（Ａ１）又は（Ａ２）の６％粘度は、例えば５〜５００ｍＰａ・ｓ、好ましくは６〜３００ｍＰａ・ｓである。６％粘度が高すぎると濾過性が悪くなる場合がある。
【００６０】
酢酸セルロースの６％粘度は、下記の方法で測定できる。
５０ｍｌのメスフラスコに乾燥試料３．００ｇを入れ、蒸留水を加え溶解させる。得られた６ｗｔ／ｖｏｌ％の溶液を所定のオストワルド粘度計の標線まで移し、２５±１℃で約１５分間整温する。計時標線間の流下時間を測定し、次式により６％粘度を算出する。
６％粘度（ｍＰａ・ｓ）＝Ｃ×Ｐ×ｔ
Ｃ：試料溶液恒数
Ｐ：試料溶液密度（０．９９７ｇ／ｃｍ3）
ｔ：試料溶液の流下秒数
試料溶液恒数は、粘度計校正用標準液［昭和石油社製、商品名「ＪＳ−２００」（ＪＩＳ  Ｚ  ８８０９に準拠）］を用いて上記と同様の操作で流下時間を測定し、次式より求める。
試料溶液恒数＝｛標準液絶対粘度（ｍＰａ・ｓ）｝／｛標準液の密度（ｇ／ｃｍ3）×標準液の流下秒数｝
【００６１】
（低置換度酢酸セルロースの製造）
本発明における前記酢酸セルロース（Ａ１）又は（Ａ２）（低置換度酢酸セルロース）は、例えば、（Ａ）中乃至高置換度酢酸セルロースの加水分解工程（熟成工程）、（Ｂ）沈殿工程、及び、必要に応じて行う（Ｃ）洗浄、中和工程により製造できる。
【００６２】
［（Ａ）加水分解工程（熟成工程）］
この工程では、中乃至高置換度酢酸セルロース（以下、「原料酢酸セルロース」と称する場合がある）を加水分解する。原料として用いる中乃至高置換度酢酸セルロースのアセチル総置換度は、例えば、１．５〜３、好ましくは２〜３である。原料酢酸セルロースとしては、市販のセルロースジアセテート（アセチル総置換度２．２７〜２．５６）やセルローストリアセテート（アセチル総置換度２．５６超〜３）を用いることができる。
【００６３】
加水分解反応は、有機溶媒中、触媒（熟成触媒）の存在下、原料酢酸セルロースと水を反応させることにより行うことができる。有機溶媒としては、例えば、酢酸、アセトン、アルコール（メタノール等）、これらの混合溶媒などが挙げられる。これらの中でも、酢酸を少なくとも含む溶媒が好ましい。触媒としては、一般に脱アセチル化触媒として用いられる触媒を使用できる。触媒としては、特に硫酸が好ましい。
【００６４】
有機溶媒（例えば、酢酸）の使用量は、原料酢酸セルロース１重量部に対して、例えば、０．５〜５０重量部、好ましくは１〜２０重量部、さらに好ましくは３〜１０重量部である。
【００６５】
触媒（例えば、硫酸）の使用量は、原料酢酸セルロース１重量部に対して、例えば、０．００５〜１重量部、好ましくは０．０１〜０．５重量部、さらに好ましくは０．０２〜０．３重量部である。触媒の量が少なすぎると、加水分解の時間が長くなりすぎ、酢酸セルロースの分子量の低下を引き起こすことがある。一方、触媒の量が多すぎると、加水分解温度に対する解重合速度の変化の度合いが大きくなり、加水分解温度がある程度低くても解重合速度が大きくなり、分子量がある程度大きい酢酸セルロースが得られにくくなる。
【００６６】
加水分解工程における水の量は、原料酢酸セルロース１重量部に対して、例えば、０．５〜２０重量部、好ましくは１〜１０重量部、さらに好ましくは２〜７重量部である。また、該水の量は、有機溶媒（例えば、酢酸）１重量部に対して、例えば、０．１〜５重量部、好ましくは０．３〜２重量部、さらに好ましくは０．５〜１．５重量部である。水は、反応開始時において全ての量を系内に存在させてもよいが、酢酸セルロースの沈殿を防止するため、使用する水の一部を反応開始時に系内に存在させ、残りの水を１〜数回に分けて系内に添加してもよい。
【００６７】
加水分解工程における反応温度は、例えば、４０〜１３０℃、好ましくは５０〜１２０℃、さらに好ましくは６０〜１１０℃である。特に、反応温度を９０℃以上（或いは９０℃を超える温度）とする場合には、正反応（加水分解反応）に対する逆反応（アセチル化反応）の速度が増加する方向に反応の平衡が傾く傾向があり、その結果、置換度分布が狭くなり、後処理条件を特に工夫しなくとも、組成分布指数ＣＤＩの極めて小さい低置換度酢酸セルロースを得ることができる。この場合、触媒として硫酸等の強酸を用いるのが好ましく、また、反応溶媒として酢酸を過剰に用いるのが好ましい。また、反応温度を９０℃以下とする場合であっても、後述するように、沈殿工程において、沈殿溶媒として２種以上の溶媒を含む混合溶媒を用いて沈殿させたり、沈殿分別及び／又は溶解分別を行うことにより、組成分布指数ＣＤＩが非常に小さい低置換度酢酸セルロースを得ることができる。
【００６８】
［（Ｂ）沈殿工程］
この工程では、加水分解反応終了後、反応系の温度を室温まで冷却し、沈殿溶媒を加えて低置換度酢酸セルロースを沈殿させる。沈殿溶媒としては、水と混和する有機溶剤若しくは水に対する溶解度の大きい有機溶剤を使用できる。例えば、アセトン、メチルエチルケトン等のケトン；メタノール、エタノール、イソプロピルアルコール等のアルコール；酢酸エチル等のエステル；アセトニトリル等の含窒素化合物；テトラヒドロフラン等のエーテル；これらの混合溶媒などが挙げられる。
【００６９】
沈殿溶媒として２種以上の溶媒を含む混合溶媒を用いると、後述する沈殿分別と同様の効果が得られ、組成分布（分子間置換度分布）が狭く、組成分布指数（ＣＤＩ）が小さい低置換度酢酸セルロースを得ることができる。好ましい混合溶媒として、例えば、アセトンとメタノールの混合溶媒、イソプロピルアルコールとメタノールの混合溶媒などが挙げられる。
【００７０】
また、沈殿して得られた低置換度酢酸セルロースに対して、さらに沈殿分別（分別沈殿）及び／又は溶解分別（分別溶解）を行うことにより、組成分布（分子間置換度分布）が狭く、組成分布指数ＣＤＩが非常に小さい低置換度酢酸セルロースを得ることができる。
【００７１】
沈殿分別は、例えば、沈殿して得られた低置換度酢酸セルロース（固形物）を水に溶解し、適当な濃度（例えば、２〜１０重量％、好ましくは３〜８重量％）の水溶液とし、この水溶液に貧溶媒を加え（又は、貧溶媒に前記水溶液を加え）、適宜な温度（例えば、３０℃以下、好ましくは２０℃以下）に保持して、低置換度酢酸セルロースを沈殿させ、沈殿物を回収することにより行うことができる。貧溶媒としては、例えば、メタノール等のアルコール、アセトン等のケトンなどが挙げられる。貧溶媒の使用量は、前記水溶液１重量部に対して、例えば１〜１０重量部、好ましくは２〜７重量部である。
【００７２】
溶解分別は、例えば、前記沈殿して得られた低置換度酢酸セルロース（固形物）或いは前記沈殿分別で得られた低置換度酢酸セルロース（固形物）に、水と有機溶媒（例えば、アセトン等のケトン、エタノール等のアルコールなど）の混合溶媒を加え、適宜な温度（例えば、２０〜８０℃、好ましくは２５〜６０℃）で撹拌後、遠心分離により濃厚相と希薄相とに分離し、希薄相に沈殿溶剤（例えば、アセトン等のケトン、メタノール等のアルコールなど）を加え、沈殿物（固形物）を回収することにより行うことができる。前記水と有機溶媒の混合溶媒における有機溶媒の濃度は、例えば、５〜５０重量％、好ましくは１０〜４０重量％である。
【００７３】
［（Ｃ）洗浄、中和工程］
沈殿工程（Ｂ）で得られた沈殿物（固形物）は、メタノール等のアルコール、アセトン等のケトンなどの有機溶媒（貧溶媒）で洗浄するのが好ましい。また、塩基性物質を含む有機溶媒（例えば、メタノール等のアルコール、アセトン等のケトンなど）で洗浄、中和することも好ましい。なお、中和工程は加水分解工程の直後に設けても良く、その場合には塩基性物質またはその水溶液を加水分解反応浴に添加するのが好ましい。
【００７４】
前記塩基性物質としては、例えば、アルカリ金属化合物（例えば、水酸化ナトリウム、水酸化カリウム等のアルカリ金属水酸化物；炭酸ナトリウム、炭酸カリウム等のアルカリ金属炭酸塩；炭酸水素ナトリウム等のアルカリ金属炭酸水素塩；酢酸ナトリウム、酢酸カリウム等のアルカリ金属カルボン酸塩；ナトリウムメトキシド、ナトリウムエトキシド等のナトリウムアルコキシドなど）、アルカリ土類金属化合物（例えば、水酸化マグネシウム、水酸化カルシウム等のアルカリ土類金属水酸化物、炭酸マグネシウム、炭酸カルシウム等のアルカリ土類金属炭酸塩；酢酸マグネシウム、酢酸カルシウム等のアルカリ土類金属カルボン酸塩；マグネシウムエトキシド等のアルカリ土類金属アルコキシドなど）などを使用できる。これらの中でも、特に、酢酸カリウム等のアルカリ金属化合物が好ましい。
【００７５】
洗浄、中和により、加水分解工程で用いた触媒（硫酸等）などの不純物を効率よく除去することができる。
【００７６】
このようにして得られた低置換度酢酸セルロースは、必要に応じて、粉砕、篩別又は造粒して、特定粒度の範囲に調整することができる。
【００７７】
［ポリビニルアルコール（Ｂ）］
本発明の水溶性酢酸セルロース系樹脂組成物の第１態様のポリビニルアルコール（Ｂ）としては、ケン化度が５０モル％以上のものを特に限定なく使用することができる。ポリビニルアルコール（Ｂ）のケン化度が５０モル％以上であれば、水に対する溶解性に優れ、また、酢酸セルロース（Ａ１）とポリビニルアルコール（Ｂ）が相溶して透明な樹脂組成物を形成しやすくなる。前記ケン化度の好ましい下限値は、６０モル％以上であり、より好ましくは７０モル％以上、さらに好ましくはモル７５％以上、さらに一層好ましくは８０モル％以上、なおさらに好ましくは８５モル％以上、特に好ましくは９０モル％以上である。前記ケン化度の上限値は、特に限定されないが、好ましくは１００モル％以下、より好ましくは９９モル％以下、さらに好ましくは９５モル％以下である。
【００７８】
また、ポリビニルアルコール（Ｂ）の平均重合度は、特に限定されないが、好ましくは２００〜３５００であり、より好ましくは５００〜２５００である。
なお、ポリビニルアルコールのケン化度及び平均重合度は、下記式で表される値であり、ＪＩＳ  Ｋ  ６７２６に準拠する方法にて測定することができる
【００７９】
【化１】
2016203657.tif 000006
【００８０】
ポリビニルアルコール（Ｂ）は１種単独で用いてもよく、２種以上を組み合わせて用いてもよい。また、ポリビニルアルコール（Ｂ）は、公知乃至慣用の方法により製造することもできるし、例えば、商品名「ゴーセノールＥＧ−０５」（ケン化度：８６．５〜８９．０モル％）、「ゴーセノールＮＨ−１７Ｑ」、（ケン化度：１００．０モル％）、「ゴーセノールＫＨ−２０」（ケン化度：７８．５〜８１．５モル％）、「ゴーセノールＫＨ−１７」（ケン化度：７８．５〜８１．５モル％）、「ゴーセノールＫＬ−０５」（ケン化度：７８．５〜８２．０モル％）、「ゴーセノールＫＬ−０３」（ケン化度：７８．５〜８２．０モル％）、「ゴーセノールＫＭ−１１」（ケン化度：７６．７〜７９．３モル％）、「ゴーセノールＫＰ−０８Ｒ」（ケン化度：７１．０〜７３．５モル％）、「ゴーセノールＮＫ−０５Ｒ」（ケン化度：７１．０〜７５．０モル％）（以上、日本合成化学工業（株）製）、商品名「ポバールＰＶＡ−２０３」（ケン化度：８８モル％）「ポバールＰＶＡ−２０５」（ケン化度：８８モル％）、「ポバール４２４Ｈ」（ケン化度：７８．５〜８０．５モル％）（以上、クラレ（株）製）等のケン化度が５０％以上のポリビニルアルコールの市販品を使用することもできる。
【００８１】
［水溶性有機添加剤（Ｃ）］
本発明の水溶性酢酸セルロース系樹脂組成物の第１態様に含まれる水溶性有機添加剤（Ｃ）としては、ポリビニルアルコールを除く、水溶性の有機化合物であれば特に限定されず、用途に応じて適宜選択できる。水溶性有機添加剤（Ｃ）は１種単独で用いてもよく、２種以上を組み合わせて用いてもよい。水溶性有機添加剤（Ｃ）として、例えば、水溶性高分子、水溶性低分子化合物などが挙げられる。
【００８２】
前記水溶性高分子としては、例えば、デンプン、マンナン、ペクチン、アルギン酸、デキストラン、プルラン、にかわ、ゼラチン等の天然ポリマー；カルボキシメチルセルロース、ヒドロキシエチルセルロース等のセルロース系ポリマー（酢酸セルロースを除く）などの半合成ポリマー；ポリエチレングリコール、ポリエチレンオキサイド、ポリプロピレングリコール、ポリプロピレンオキサイドなどのポリアルキレングリコールやポリアルキレンオキサイド、ポリアクリル酸ナトリウム、ポリアクリルアミド、ポリエチレンイミン、ポリビニルピロリドン等の合成ポリマーなどが挙げられる。水溶性高分子の重量平均分子量（又は、分子量）は、例えば、１５０〜１００００００、好ましくは２００〜１０００００、さらに好ましくは２００〜１００００、特に好ましくは２００〜１０００である。水溶性高分子の重量平均分子量（又は、分子量）が大きすぎると、酢酸セルロースとの相溶性が低下する傾向にあり、また、重量平均分子量（又は、分子量）が小さすぎると成形品の強度や伸度が低下する傾向にある。
【００８３】
前記水溶性低分子化合物としては、例えば、エチレングリコール、プロピレングリコール、ブチレングリコール、グリセリン、エリスリトール、ペンタエリスリトール、ジペンタエリスリトール、キシリトール、ソルビトール、マンニトール等の多価アルコール（高分子化合物を除く）；グルコース等の単糖類；２-ピロリドン、ジメチルスルホキシド、Ｎ，Ｎ−ジメチルホルムアミド、スルホラン等のヘテロ原子含有低分子化合物などが挙げられる。
【００８４】
本発明における前記水溶性有機添加剤（Ｃ）としては、成形品の物性、外観、安定性等の観点から、上記の中でも、ポリエチレングリコール等のポリアルキレングリコール、ポリエチレンオキサイド等のポリアルキレンオキサイド；グリセリン等の多価アルコール（高分子化合物を除く）が好ましく、特に、ポリエチレングリコール、ポリエチレンオキサイドが好ましく、とりわけポリエチレングリコールが好ましい。
【００８５】
ポリエチレングリコールの平均重量分子量（又は、分子量）は、例えば１５０〜５０００、好ましくは２００〜１０００である。
【００８６】
［水溶性酢酸セルロース系樹脂組成物］
本発明の水溶性酢酸セルロース系樹脂組成物の第１態様は、アセチル総置換度が０．４〜１．６である酢酸セルロース（Ａ１）と、ケン化度が５０モル％以上であるポリビニルアルコール（Ｂ）とを含む。本発明の水溶性酢酸セルロース系樹脂組成物の第１態様では、前記酢酸セルロース（Ａ１）及び前記ポリビニルアルコール（Ｂ）が互いに相溶して、透明な樹脂組成物（ポリマーアロイ）を形成し、さらに酸素や水蒸気等の気体の透過性が低く、すなわち、ガスバリヤ性能が高い。さらに、本発明の第１態様の水溶性酢酸セルロース系樹脂組成物は、生分解性であり、且つ水溶性、安全性も高い。
【００８７】
本発明の水溶性酢酸セルロース系樹脂組成物の第１態様は、上述の優れた特性を有するため、例えば、被覆製剤のコーティング層の基剤、後述の水溶性酢酸セルロース複合体成形品等の用途の好適に使用することができる。詳細は、後掲にて説明する。
【００８８】
［相溶性の定義］
ポリマーの非晶部分は、昇温過程でガラス状態からゴム状態に、降温過程でゴム状態からガラス状態に転移する。この転移温度（ガラス転移温度、あるいは、ガラス転移点）は、ポリマーを特徴付ける物性の一つである。２種類のポリマーをブレンドすると、もともとのポリマーに特徴的なそれぞれのガラス転移温度が観察される場合がある。この状況は、二種類のポリマーは分子レベルで相互作用していないと判定される。つまり、ポリマーブレンドにおいて、もともとのポリマーに特徴的なガラス転移温度が観察される場合、そのポリマーブレンドは非相溶性である（非相溶である）と判定される。
２種類のポリマーをブレンドすると、もともとのポリマーには現れないガラス転移温度が一つだけ観察される場合がある。この状況は、２種類のポリマーは分子レベルで相互作用していると判定される。つまり、ポリマーブレンドにおいて、もともとのポリマーに特徴的なガラス転移温度が消失し、あらたに一つのガラス転移温度が観察される場合、そのポリマーブレンドは相溶性である（相溶である）と判定される。言い換えれば、もともとのポリマーに特徴的なガラス転移温度が消失し、あらたに一つのガラス転移温度が観察される状況をもって、「相溶性」を定義して良い。
なお、２種類のポリマーのブレンドにおいて、非晶部分は相溶しており、加えて、もともとのポリマーの片方あるいは両方の結晶が混在する場合がある。この場合にも、ガラス転移温度は一つのみ観察されることとなる。この状況もまた、相溶性であると定義される。
【００８９】
２種類のポリマー及びそのポリマーブレンドのガラス転移点、結晶性を示す融点は、いずれも示差走査熱量測定（ＤＳＣ）を用いた熱分析により観察することができる。例えば、２種類のポリマー（ポリマーＡとポリマーＢ）の相溶性を判定する場合には、各種割合のポリマーブレンドを熱分析して、ガラス転移点、結晶性を示す吸熱ピークが以下のチャートパターン１〜４の何れかに該当するか否かを調べることにより判定することができる。
ガラス転移点では、熱分析のチャートのベースラインが吸熱側（下側）にシフトする変曲点が観察され、融点では吸熱ピークが観測される。
【００９０】
図１は、２種類のポリマー（ポリマーＡとポリマーＢ）の各種割合のブレンドを示差走査熱量測定（ＤＳＣ）にて測定した場合に、ポリマーＡとポリマーＢが互いに相溶性であると判定されるチャートパターンの１つ（パターン１）を示す模式図である。
パターン１は、ポリマーＡとポリマーＢはいずれも結晶性を示す吸熱ピークを有さず、ポリマーＡとポリマーＢの各種割合（重量％）のブレンド（例えば、ポリマーＡ／ポリマーＢ＝８０／２０〜２０／８０）では、いずれもポリマーＡ又はポリマーＢに由来するガラス転移点（↓）を示さず、ポリマーブレンド特有の単一のガラス転移点（↓）のみが観察される場合である。
【００９１】
図２は、２種類のポリマー（ポリマーＡとポリマーＢ）の各種割合のブレンドを示差走査熱量測定（ＤＳＣ）にて測定した場合に、ポリマーＡとポリマーＢが互いに非相溶性であると判定されるチャートパターンの１つ（パターン２）を示す模式図である。
パターン２は、ポリマーＡとポリマーＢはいずれも結晶性を示す吸熱ピークを有さず、ポリマーＡとポリマーＢの各種割合（重量％）のブレンド（例えば、ポリマーＡ／ポリマーＢ＝８０／２０〜２０／８０）では、いずれもポリマーＡ及びポリマーＢに由来する２つのガラス転移点（↓）が観察される場合である。
なお、あらかじめポリマーＡ及びポリマーＢのそれぞれのガラス転移点が分かっており、それらがガラス転移点の測定精度（測定条件によるが、例えば±３℃程度）を考慮しても十分に分離している状況では、これらポリマーのブレンドにおいて１つのガラス転移点のみが観察され、それがそれぞれのポリマーに特徴的なガラス転移点の何れかと同一とみなされ、測定感度その他の理由により他方のガラス転移点が観察されない場合も、実質的にパターン２と同じものと判別される。
【００９２】
図３は、２種類のポリマー（ポリマーＡとポリマーＢ）の各種割合のブレンドを示差走査熱量測定（ＤＳＣ）にて測定した場合に、ポリマーＡとポリマーＢが互いに相溶性であると判定されるチャートパターンの１つ（パターン３）を示す模式図である。
パターン３は、ポリマーＡは結晶性を示す吸熱ピークを有さないが、ポリマーＢは結晶性を示す吸熱ピーク（＊）を有し、ポリマーＡとポリマーＢの各種割合（重量％）のブレンド（例えば、ポリマーＡ／ポリマーＢ＝８０／２０〜２０／８０）では、いずれもポリマーＡ又はポリマーＢに由来するガラス転移点（↓）を示さず、ポリマーブレンド特有の単一のガラス転移点（↓）を示し、さらに特定の割合（重量％）のポリマーＡとポリマーＢのブレンド（例えば、ポリマーＡ／ポリマーＢ＝４０／６０〜２０／８０）では、ポリマーＢに由来する結晶性を示す吸熱ピーク（＊）が観察される場合である。
【００９３】
図４は、２種類のポリマー（ポリマーＡとポリマーＢ）の各種割合のブレンドを示差走査熱量測定（ＤＳＣ）にて測定した場合に、ポリマーＡとポリマーＢが互いに非相溶性であると判定されるチャートパターンの１つ（パターン４）を示す模式図である。
パターン４は、ポリマーＡは結晶性を示す吸熱ピークを有さないが、ポリマーＢは結晶性を示す吸熱ピーク（＊）を有し、ポリマーＡとポリマーＢの各種割合（重量％）のブレンド（例えば、ポリマーＡ／ポリマーＢ＝８０／２０〜２０／８０）では、いずれもポリマーＡ及びポリマーＢに由来する２つのガラス転移点（↓）を示し、さらに特定の割合（重量％）のポリマーＡとポリマーＢのブレンド（例えば、ポリマーＡ／ポリマーＢ＝８０／２０〜２０／８０）では、ポリマーＢに由来する結晶性を示す吸熱ピーク（＊）が観察される場合である。
なお、ポリマーＡまたはポリマーＢが結晶性を示す吸熱ピークを有する場合であって、あらかじめポリマーＡ及びポリマーＢのそれぞれのガラス転移点が分かっており、それらがガラス転移点の測定精度（測定条件によるが、例えば±３℃程度）を考慮しても十分に分離している状況では、これらポリマーのブレンドにおいて１つのガラス転移点のみが観察され、それがそれぞれのポリマーに特徴的なガラス転移点の何れかと同一とみなされ、測定感度その他の理由により他方のガラス転移点が観察されない場合も、実質的にパターン４と同じものと判別される。
【００９４】
本発明の第１態様の水溶性酢酸セルロース系樹脂組成物のＤＳＣによる熱分析は、セイコーインスツルメンツ（株）製ＤＳＣ６２００／ＥＸＳＴＡＲ６０００を用い、測定は全て窒素雰囲気下、昇温速度２０℃／ｍｉｎで行い、各試料約５ｍｇを２８０℃まで昇温していったんポリビニルアルコールの結晶を溶融した後、速やかに−３０℃まで冷却し、その後再び２８０℃まで昇温して安定なサーモグラムを得ることにより行うことができる。
【００９５】
本発明の水溶性酢酸セルロース系樹脂組成物の第１態様において、前記酢酸セルロース（Ａ１）１００重量部に対する前記ポリビニルアルコール（Ｂ）の含有量の上限値は、特に限定されないが、好ましくは５００重量以下であり、より好ましくは４００重量部以下であり、より一層好ましくは３００重量部以下であり、さらに好ましくは２００重量部以下であり、さらに一層好ましくは１００重量部以下であり、なおさらに一層好ましくは５０重量部以下であり、特に好ましくは２５重量部以下である。前記ポリビニルアルコール（Ｂ）の含有量が５００重量部以下であることにより、前記酢酸セルロース（Ａ１）と前記ポリビニルアルコール（Ｂ）が相溶して、透明な樹脂組成物が得られやすくなる。一方、記酢酸セルロース（Ａ１）１００重量部に対する前記ポリビニルアルコール（Ｂ）の含有量の下限値は、特に限定されないが、好ましくは５重量部以上であり、より好ましくは１０重量部以上であり、さらに好ましくは１５重量部以上である。前記ポリビニルアルコール（Ｂ）の含有量が５重量部以下であることにより、得られる水溶性酢酸セルロース系樹脂組成物の酸素透過性、水蒸気透過性を低くしやすくなる。
【００９６】
本発明の水溶性酢酸セルロース系樹脂組成物の第１態様において、前記酢酸セルロース（Ａ１）の含有量は、好ましくは５〜９５重量％、より好ましくは１０〜９０重量％、特に好ましくは１５〜８５重量％である。また、前記ポリビニルアルコール（Ｂ）の含有量は、好ましくは５〜９５重量％、より好ましくは１０〜９０重量％、特に好ましくは１５〜８５重量％である。
【００９７】
本発明の水溶性酢酸セルロース系樹脂組成物の第１態様は、前記酢酸セルロース（Ａ１）及びポリビニルアルコール（Ｂ）のほか、本発明の効果を損なわない範囲で、必要に応じて他の成分を含んでいてもよい。
【００９８】
前記他の成分として、例えば、医薬品、食品等に使用される各種添加剤（例、賦形剤、崩壊剤、結合剤、滑沢剤、着色剤、ｐＨ調整剤、界面活性剤、安定化剤、酸味料、香料、流動化剤等）、他の水溶性且つ生分解性を有する樹脂、熱劣化防止剤、熱着色防止剤、生分解促進剤、可塑剤、滑剤、帯電防止剤、染料、顔料、潤滑剤、紫外線吸収剤、酸化防止剤、香料などが挙げられる。
【００９９】
本発明の水溶性酢酸セルロース系樹脂組成物の第１態様において、前記酢酸セルロース（Ａ１）及びポリビニルアルコール（Ｂ）の総含有量は、例えば、７０重量％以上、好ましくは８０重量％以上、より好ましくは９０重量％以上、さらに好ましくは９５重量％以上であり、１００重量％であってもよい。
【０１００】
本発明の水溶性酢酸セルロース系樹脂組成物の第１態様は、例えば、所定量の酢酸セルロース（Ａ１）及びポリビニルアルコール（Ｂ）を、必要に応じて他の成分及び溶媒と共に混合した後に溶媒を蒸発させることにより調製できる。例えば、各成分及び溶媒をヘンシェルミキサー等の混合器内で混合した後、ガラス板状の平板上に流延し、室温で風乾、又は４０〜６０℃で温風乾燥することによりフィルム状に成形された水溶性酢酸セルロース系樹脂組成物を得ることができる。
酢酸セルロース（Ａ１）及びポリビニルアルコール（Ｂ）を溶解させる溶媒としては、水、Ｎ，Ｎ−ジメチルホルムアミド、Ｎ，Ｎ−ジメチルアセトアミド等が挙げられる。
【０１０１】
こうして得られる樹脂組成物（フィルム状等）のガラス転移温度（Ｔｇ）（Ｔｇが複数存在する場合は低温側のＴｇ）は、例えば、５０〜２３０℃、好ましくは６０〜２２０℃、より好ましくは７０〜２１０℃である。
【０１０２】
本発明の水溶性酢酸セルロース系樹脂組成物の第２態様は、前記アセチル総置換度が０．５〜１．０である酢酸セルロース（Ａ２）を５０〜９５重量％、及び水溶性有機添加剤（Ｃ）を５〜５０重量％含む。本発明の水溶性酢酸セルロース系樹脂組成物の第２態様は、前記酢酸セルロース（Ａ２）及び水溶性有機添加剤（Ｃ）を上記の範囲で含有するので、比較的低い温度にて溶融状態とすることができ、比較的低い温度で成形が可能となるため、着色の少ない成形物を製造することができる。また、繊維を得る場合、比較的繊度が低く（例えば、２デニール程度）、水溶性で且つ生分解性の酢酸セルロース繊維を得ることができる。前記酢酸セルロース（Ａ２）の含有量が５０重量％未満の場合や、前記水溶性有機添加剤（Ｃ）の含有量が５０重量％を超えると、酢酸セルロース本来の特性が得られず、また、成形品の強度が低下するため好ましくない。また、酢酸セルロース（Ａ２）の含有量が９５重量％を超える場合や、前記水溶性有機添加剤（Ｃ）の含有量が５重量％未満の場合は、組成物のガラス転移温度が上がり、溶融温度が高くなり、成形品の着色が顕著となる。また、成形性が低くなるためか、成形品（例えば、繊維）の強度（例えば、糸強度）が低下する。
【０１０３】
本発明の水溶性酢酸セルロース系樹脂組成物の第２態様において、前記酢酸セルロース（Ａ２）の含有量は、好ましくは５０〜９０重量％、より好ましくは５０〜８０重量％、特に好ましくは５５〜７５重量％である。また、前記水溶性有機添加剤（Ｃ）の含有量は、好ましくは１０〜５０重量％、より好ましくは２０〜５０重量％、特に好ましくは２５〜４５重量％である。
【０１０４】
本発明の水溶性酢酸セルロース系樹脂組成物の第２態様は、前記酢酸セルロース（Ａ２）及び水溶性有機添加剤（Ｃ）のほか、本発明の効果を損なわない範囲で、必要に応じて他の成分を含んでいてもよい。
【０１０５】
前記他の成分として、例えば、他の水溶性且つ生分解性を有する樹脂、熱劣化防止剤、熱着色防止剤、生分解促進剤、可塑剤、滑剤、帯電防止剤、染料、顔料、潤滑剤、紫外線吸収剤、酸化防止剤、香料などが挙げられる。
【０１０６】
本発明の水溶性酢酸セルロース系樹脂組成物の第２態様において、前記酢酸セルロース（Ａ２）及び水溶性有機添加剤（Ｃ）の総含有量は、例えば、７０重量％以上、好ましくは８０重量％以上、より好ましくは９０重量％以上、さらに好ましくは９５重量％以上であり、１００重量％であってもよい。
【０１０７】
本発明の水溶性酢酸セルロース系樹脂組成物の第２態様は、例えば、所定量の酢酸セルロース（Ａ２）及び水溶性有機添加剤（Ｃ）を、必要に応じて他の成分と共に混合することにより調製できる。例えば、各成分をヘンシェルミキサー等の混合器内で混合した後、ストランド状に溶融押出しし、適当な大きさに切断することによりペレット状の樹脂組成物を得ることができる。
【０１０８】
こうして得られる樹脂組成物（ペレット等）のガラス転移温度（Ｔｇ）（Ｔｇが複数存在する場合は低温側のＴｇ）は、例えば、９０〜２３０℃、好ましくは１００〜２００℃、より好ましくは１３０〜１７０℃である。
【０１０９】
［水溶性酢酸セルロース複合体成形品］
本発明の水溶性酢酸セルロース複合体成形品は、前記本発明の水溶性酢酸セルロース系樹脂組成物（第１態様および第２態様を含む。以下、同様）を、溶融状態を経由して成形することにより製造できる。すなわち、溶融紡糸法（メルトブロー紡糸法を含む）を用いることにより前記水溶性酢酸セルロース複合体成形品を製造することができる。
【０１１０】
例えば、前記水溶性酢酸セルロース系樹脂組成物（ペレット等）を、公知の溶融押出紡糸機において、加熱溶融した後、口金から紡糸し、紡出された連続長繊維フィラメント群をエジェクターにより高速高圧エアーで延伸し巻き取るか、あるいは、開繊して捕集用の支持体面上に捕集してウェブを形成することにより繊維状の水溶性酢酸セルロース複合体成形品を得ることができる。また、押出機で溶融した前記水溶性酢酸セルロース系樹脂組成物を、例えば幅方向１ｍ当たり数百から数千個の口金を持つダイから、高温・高速の空気流で糸状に吹き出し、繊維状に延伸された樹脂をコンベア上で集積し、その間に繊維同士の絡み合い及び融着を生じさせることにより不織布を製造することができる（メルトブロー紡糸法）。溶融紡糸時の紡糸温度は、例えば、１３０〜２４０℃、好ましくは１４０〜２００℃、より好ましくは１５０〜１８８℃である。紡糸温度が高すぎると成形品の着色が顕著になる。また、紡糸温度が低すぎると、組成物の粘度が低くなり、紡糸ドラフト比を高くするのが困難となり生産性が低下しやすくなる。紡糸ドラフト比は、例えば２００〜６００程度である。
【０１１１】
上記溶融紡糸法により得られる糸の繊度は、例えば１〜９デニール（ｄ）、好ましくは１．３〜５デニール（ｄ）である。また、前記糸の強度は、例えば０．３〜１．５ｇ／ｄ程度である。
【０１１２】
また、本発明の水溶性酢酸セルロース複合体成形品は、前記本発明の水溶性酢酸セルロース系樹脂組成物を射出成形することにより製造することもできる。射出成形により、種々の形状を有する成形品を得ることができる。
【０１１３】
水溶性酢酸セルロース複合体成形品としては、例えば、たばこフィルター、不織布、各種射出成形品などが挙げられる。本発明の水溶性酢酸セルロース複合体成形品は、水溶性で且つ生分解性を有するので、自然や人間に負荷を掛けないという利点を有する。また、製造するのに、乾式紡糸のように４００℃程度の乾燥空気を用いる必要がないので、エネルギー消費量を少なくできる。さらに、着色の少ない成形品（例えば、繊維）が得られるので、品質面でも優れる。
【０１１４】
［被覆製剤］
前記本発明の水溶性酢酸セルロース系樹脂組成物（第１態様および第２態様を含む。以下、同様）は、被覆製剤のコーティング層の基剤として好適に使用することができる。特に、本発明の水溶性酢酸セルロース系樹脂組成物の第１態様は、前記酢酸セルロース（Ａ１）及び前記ポリビニルアルコール（Ｂ）が互いに相溶して、透明な樹脂組成物（ポリマーアロイ）を形成し、さらに酸素や水蒸気等の気体の透過性が低く、生分解性であり、且つ水溶性、安全性も高いため、被覆製剤のコーティング層の基剤に極めて適している。
【０１１５】
本発明の被覆製剤は、例えば、医薬、食品、農薬等であってよい。
医薬としては、特に制限はないが、例えば、鎮痛剤、解熱鎮痛剤、頭痛治療剤、鎮咳剤、去痰剤、鎮静剤、鎮けい剤、抗ヒスタミン剤、抗アレルギー剤、抗プラスミン剤、気管支拡張剤、喘息治療剤、糖尿病治療剤、肝疾患治療剤、潰瘍治療剤、胃炎治療剤、健胃消化剤、消化管運動賦活剤、高血圧治療剤、狭心症治療剤、血圧降下剤、低血圧治療剤、高脂血症治療剤、ホルモン剤、抗生物質、抗ウイルス剤、サルファ剤、抗炎症剤、精神神経用剤、眼圧降下剤、制吐剤、止瀉薬、痛風治療剤、不整脈治療剤、血管収縮剤、消化剤、睡眠又は催眠導入（誘導）剤、交感神経遮断剤、貧血治療剤、抗てんかん剤、抗めまい剤、平行傷害治療剤、結核治療剤、ビタミン欠乏症治療剤、痴呆治療剤、尿失禁治療剤、鎮うん剤、口内殺菌剤、寄生虫駆除剤、ビタミン剤、アミノ酸類、ミネラル類などが挙げられる。これら医薬は２種以上を適宜の割合で混合して用いてもよい。
【０１１６】
食品としては、青汁粉末、アグリコン、アガリクス、アシュワガンダ、アスタキサンチン、アセロラ、アミノ酸（バリン、ロイシン、イソロイシン、リジン、メチオニン、フェニルアラニン、トレオニン、トリプトファン、ヒスチジン、シスチン、チロシン、アルギニン、アラニン、アスパラギン酸、海藻粉末、グルタミン、グルタミン酸、グリシン、プロリン、セリン等）、アルギン酸、いちょう葉エキス、イワシペプチド、ウコン、ウロン酸、エキナセア、エゾウコギ、オリゴ糖、オレイン酸、核タンパク、カツオブシペプチド、カテキン、カリウム、カルシウム、カロチノイド、ガルシニア、Ｌ一カルニチン、キトサン、共役リノール酸、キダチアロエ、ギムネマシルベスタエキス、クエン酸、クミスクチン、グリセリド、グリセノール、グルカゴン、グルタミン、グルコサミン、Ｌ一グルタミン、クロレラ、クランベリーエキス、キャッツクロー、ゲルマニウム、酵素、高麗人参エキス、コエンザイムＱＩＯ、コラーゲン、コラーゲンペプチド、コリウスフォルスコリン、コンドロイチン、サイリウムハスク末、サンザシエキス、サポニン、脂質、Ｌ一シスチン、シソエキス、シトリマックス、脂肪酸、植物ステロール、種子エキス、スピルリナ、スクワレン、セイヨウシロヤナギ、セラミド、セレン、セントジョーンズワートエキス、大豆インフラボン、大豆サポニン、大豆ペプチド、大豆レシチン、単糖、タンパク質、チェストツリーエキス、鉄、銅、ドコサヘキサエン酸、トコトリエノール、納豆キナーゼ、納豆菌培養エキス、ナイアシンナトリウム、ニコチン酸、二糖、乳酸菌、ニンニク、ノコギリヤシ、発芽米、ハトムギエキス、ハーブエキス、バレリヤンエキス、パントテン酸、ヒアルロン酸、ビオチン、ピコリン酸クロム、ビタミンＡ、Ａ２ビタミンＢ１、Ｂ２、Ｂ６、ビタミンＢ１２、ビタミンＣ、ビタミンＤ、ビタミンＥ、ビタミンＫ、ヒドロキシチロソール、ビフィズス菌、ビール酵母、フラクトオリゴ糖、フラボノイド、ブッチャーズブルームエキス、ブラックコホシュ、ブルーベリー、プルーンエキス、プロアントシアニジン、プロテイン、プロポリス、ブロメライン、プロバイオティクス、ホスファチジルコリン、ホスファチジルセリン、β一カロチン、ペプチド、ベニバナエキス、マイタケエキス、マカエキス、マグネシウム、マリアアザミ、マンガン、ミトコンドリア、ミネラル、ムコ多糖、メラトニン、メシマコブ、メリロートエキス末、モリブデン、野菜粉末、葉酸、ラクトース、リコピン、リノール酸、リポ酸、燐（リン）、ルテイン、レシチン、ロズマリン酸、ローヤルゼリー、ＤＨＡ、ＥＰＡ等の健康食品が好適に使用できる。これら食品は、２種以上を適宜の割合で混合して用いてもよい。
【０１１７】
農薬としては、特に限定されないが、例えば、抗菌剤、抗ウイルス剤、殺菌剤、殺ダニ剤、殺虫剤、殺線虫剤、殺鼠剤、除草剤、植物生長調節剤、肥料、薬害軽減剤などが挙げられる。また、これら農薬は２種以上を適宜の割合で混合して用いてもよい。
本発明の被覆製剤における、医薬、農薬、食品等の含量は、被覆製剤中５〜９０重量％の範囲から適宜選択できる。
【０１１８】
本発明の被覆製剤においてコーティング層で被覆される核（以下、「素錠」という）は、上記医薬品、食品、農薬等の成分を含む、錠剤、顆粒、粉末等の固体製剤であってもよく、さらに、各種添加剤を含んでいてもよく、当該技術分野で周知な方法で製造することができる。
前記添加剤としては、医薬品、食品、農薬等の常用されるものを制限なく使用することができ、例えば、コーンスターチ、αスターチ、乳糖、白糖、マルトース、トレハロース、環状四糖、デキストリン、デンプン、結晶セルロース、重炭酸ナトリウム、炭酸カルシウム等の賦形剤（担体）；カルボキシメチルセルロース、寒天、ゼラチン末等の崩壊剤；ポリビニルアルコール、メチルセルロース、ヒドロキシプロピルセルロース等の結合剤；シリカ、ステアリン酸マグネシウム、タルク等の滑沢剤；界面活性剤；乳化剤；可塑剤；防腐剤（抗菌剤）；保湿剤；増粘剤；増粘安定剤；抗酸化剤；キレート剤；色素；香料；酸味料；調味料；ｐＨ調整剤；ビタミン剤；各種アミノ酸；ミネラル；油脂；栄養補助剤；水溶性高分子；電解質；希釈剤；水；生理食塩水；アルコール類；有機溶媒；動物や植物のエキスなどが挙げられる。これら添加剤は２種以上を適宜の割合で混合して用いてもよい。
【０１１９】
本発明の被覆製剤のコーティング層を形成するためのコーティング液には、本発明の水溶性酢酸セルロース系樹脂組成物の他、酸化チタン、タルク、三二酸化鉄、黄色三二酸化鉄などの遮光剤および／または着色剤；ポリエチレングリコール、クエン酸トリエチル、ヒマシ油、ポリソルベート類などの可塑剤；クエン酸、酒石酸、リンゴ酸、アスコルビン酸などの有機酸；乳糖、マンニトールなどの糖、糖アルコール等の各種添加剤が含まれていてもよい。
【０１２０】
また、前記コーティング液には、本発明の水溶性酢酸セルロース系樹脂組成物以外の水溶性フィルムコーティング基剤、腸溶性フィルムコーティング基剤、徐放性フィルムコーティング基剤などが含まれていてもよい。
水溶性フィルムコーティング基剤としては、例えば、ヒドロキシプロピルセルロース、ヒドロキシプロピルメチルセルロース、ヒドロキシエチルセルロース、メチルヒドロキシエチルセルロースなどのセルロース系高分子；ポリビニルアセタールジエチルアミノアセテート、アミノアルキルメタアクリレートコポリマーＥ〔オイドラギットＥ（商品名）、ロームファルマ社〕、ポリビニルピロリドンなどの合成高分子；プルランなどの多糖類などが挙げられる。
【０１２１】
腸溶性フィルムコーティング基剤としては、例えば、ヒドロキシプロピルメチルセルロース  フタレート、ヒドロキシプロピルメチルセルロース  アセテートサクシネート、カルボキシメチルエチルセルロース、酢酸フタル酸セルロースなどのセルロース系高分子；メタアクリル酸コポリマーＬ〔オイドラギットＬ（商品名）、ロームファルマ社〕、メタアクリル酸コポリマーＬＤ〔オイドラギットＬ−３０Ｄ５５（商品名）、ロームファルマ社〕、メタアクリル酸コポリマーＳ〔オイドラギットＳ（商品名）、ロームファルマ社〕などのアクリル酸系高分子；セラックなどの天然物などが挙げられる。
【０１２２】
徐放性フィルムコーティング基剤としては、例えば、エチルセルロースなどのセルロース系高分子；アミノアルキルメタアクリレートコポリマーＲＳ〔オイドラギットＲＳ（商品名）、ロームファルマ社〕、アクリル酸エチル・メタアクリル酸メチル共重合体懸濁液〔オイドラギットＮＥ（商品名）、ロームファルマ社〕などのアクリル酸系高分子などが挙げられる。
【０１２３】
コーティング液（１００重量％、溶媒は除く）中の本発明の水溶性酢酸セルロース系樹脂組成物の含有量は、特に限定されないが、１０〜１００重量％の範囲から適宜選択することができる。
【０１２４】
本発明の被覆製剤は、市販のパンコーティング装置、流動層コーティング装置、通期式回転ドラムコーティング装置等のフィルムコーティング装置を用いて、前記素錠に前記コーティング液を被覆させることにより製造することができる。コーティング層の厚さは、通常１００μｍ以下であり、好ましくは２〜５０μｍである。
また、本発明の被覆製剤は、さらに前記コーティング液又は他のコーティング液で被覆した、多層被覆製剤としてもよい。
【０１２５】
このようにして得らえた本発明の被覆製剤は、速放性製剤であっても、徐放性製剤であっても、また、腸溶性製剤であってもよい。
速放性製剤は、第十六改正日本薬局方の溶出試験において、第１液（ｐＨ１．２）及び第２液（ｐＨ６．８）で速やかに成分を放出する（例えば、１０分で放出率８５％以上）ものをいう。
徐放性製剤は、第十六改正日本薬局方の溶出試験において、第１液（ｐＨ１．２）及び第２液（ｐＨ６．８）で成分の放出速度が遅い（例えば、１０分で放出率８５％未満）ものをいう。
腸溶性製剤は、第十六改正日本薬局方の溶出試験において、第１液（ｐＨ１．２）で成分の放出速度が遅く（例えば、１０分で放出率８５％未満）、第２液（ｐＨ６．８）で成分の放出速度が速い（例えば、１０分で放出率８５％以上）ものをいう。
【実施例】
【０１２６】
以下に、実施例に基づいて本発明をより詳細に説明するが、本発明はこれらの実施例により限定されるものではない。【０１２７】
合成例１
酢酸セルロース（ダイセル社製、商品名「Ｌ−５０」、アセチル基総置換度２．４３、６％粘度：１１０ｍＰａ・ｓ）１重量部に対して、５．１重量部の酢酸および２．０重量部の水を加え、４０℃で５時間撹拌して外観均一な溶液を得た。この溶液に０．１３重量部の硫酸を加え、得られた溶液を７０℃に保持し、加水分解（部分脱アセチル化反応；熟成）を行った。なお、この熟成過程においては、途中で２回、水を系に添加した。すなわち、反応を開始して１時間後に０．６７重量部の水を加え、さらに２時間後、１．６７重量部の水を加え、さらに３時間反応させた。合計の加水分解時間は６時間である。なお、反応開始時から１回目の水の添加までを第１熟成、１回目の水の添加から２回目の水の添加までを第２熟成、２回目の水の添加から反応終了（熟成完了）までを第３熟成という。
加水分解を実施した後、系の温度を室温（約２５℃）まで冷却し、反応混合物に１５重量部のアセトン／メタノール＝１／２（重量比）混合溶媒（沈殿化剤）を加えて沈殿を生成させた。
固形分１５重量％のウェットケーキとして沈殿を回収し、８重量部のメタノールを加え、固形分１５重量％まで脱液することにより洗浄した。これを３回繰り返した。洗浄した沈殿物を、酢酸カリウムを０．００４重量％含有するメタノール８重量部でさらに２回洗浄して中和し、乾燥して、酢酸セルロース（低置換度酢酸セルロース）を得た。【０１２８】
（合成例２〜１３）
反応温度、第１熟成時間、第２熟成時間、第３熟成時間、沈殿化剤を表１及び２に示すように変更したこと以外は、合成例１と同様にして酢酸セルロース（低置換度酢酸セルロース）を得た。【０１２９】
（合成例１４）（特開平１０−３１７２２８号公報の実施例２の方法）
針葉樹サルファイトパルプ（αセルロース含量９６％）１３重量部、硫酸２重量部、無水酢酸３５重量部および氷酢酸５０重量部からなる混合物を、３６℃で３時間アセチル化反応を行い、反応後反応物を酢酸カリウムで部分中和し、残存する硫酸を１重量部、揮発分中の水の量を１０重量％とし、６０℃で９時間加水分解し、その後完全中和、沈澱化、洗浄、乾燥して酢化度４０．２％（置換度（ＤＳ）１．５１）の酢酸セルロース（ＣＡ−４０）を得た。この酢酸セルロースを、特開平１０−３１７２２８号公報（段落００１６）に記載される方法で極限粘度を定め、平均重合度を求めたところ、１０７であった。また、後述の方法で測定したＤＰｗは２１０、ＤＰｗ／ＤＰｎは２．１であった。【０１３０】
各合成例で得られた酢酸セルロースのアセチル基総置換度（ＤＳ）、重量平均重合度（ＤＰｗ）、分散度（ＤＰｗ／ＤＰｎ）を下記の方法で測定した。製造条件および得られた低置換度酢酸セルロースの物性の測定結果（分析値）を表１、２に示す。なお、表１、２の「サンプル番号」は、得られた低置換度酢酸セルロースのサンプル番号を意味する。【０１３１】
（置換度（ＤＳ）の測定）
手塚の方法（Carbohydr. Res. 273, 83(1995)）に準じて水溶性酢酸セルロース試料の未置換水酸基をプロピオニル化した。プロピオニル化低置換度酢酸セルロースのアセチル基総置換度は、手塚の方法（同）に準じて13Ｃ−ＮＭＲにおける１６９〜１７１ｐｐｍのアセチルカルボニルのシグナルおよび１７２〜１７４ｐｐｍのプロピオニルカルボニルのシグナルから決定した。【０１３２】
（組成分布指数（ＣＤＩ）の測定）
酢酸セルロースのＣＤＩは、プロピオニル化酢酸セルロースに導いた後に次の条件でＨＰＬＣ分析を行うことで決定した。
装置: Ａｇｉｌｅｎｔ  １１００  Ｓｅｒｉｅｓ
カラム: Ｗａｔｅｒｓ  Ｎｏｖａ−Ｐａｋ  ｐｈｅｎｙｌ  ６０Å ４μｍ（１５０ｍｍ×３．９ｍｍΦ）＋ガードカラム
カラム温度: ３０℃
検出: Ｖａｒｉａｎ  ３８０−ＬＣ
注入量: ５．０μＬ（試料濃度：０．１％（ｗｔ／ｖｏｌ））
溶離液:  Ａ液：ＭｅＯＨ／Ｈ2Ｏ＝８／１（ｖ／ｖ），Ｂ液：ＣＨＣｌ3／ＭｅＯＨ＝８／１（ｖ／ｖ）
グラジェント：Ａ／Ｂ＝８０／２０→０／１００（２８ｍｉｎ）；流量：０．７ｍＬ／ｍｉｎ
まず、アセチルＤＳ（アセチル基総置換度）が０〜３の範囲でＤＳ既知の標品をＨＰＬＣ分析することで、溶出時間対ＤＳの較正曲線を作成した。較正曲線に基づき、未知試料の溶出曲線（時間対検出強度曲線）をＤＳ対検出強度曲線（組成分布曲線）に変換し、この組成分布曲線の未補正半値幅Ｘを決定し、次式により組成分布の補正半値幅Ｚを決定した。
Ｚ＝（Ｘ2−Ｙ2）1/2
なお、Ｙは次式で定義される装置定数である。
Ｙ＝（ａ−ｂ）ｘ／３＋ｂ
ａ：  アセチルＤＳ＝３の標品のＸ値
ｂ：  アセチルＤＳ＝０の標品のＸ値
ｘ：  未知試料のアセチルＤＳ
補正半値幅Ｚから、次式により組成分布指数（ＣＤＩ）を決定した。
ＣＤＩ＝Ｚ／Ｚ0
ここに、Ｚ0は全ての部分置換酢酸セルロースの調製におけるアセチル化および部分脱アセチル化が全ての分子の全ての水酸基（又はアセチル基）に対して等しい確率で生じた場合に生成する組成分布であり、次式で定義される。【０１３３】
【数５】
2016203657.tif 000007
【０１３４】
ＤＰｗ：重量平均重合度
ｐ：（未知試料のアセチルＤＳ）／３
ｑ：１−ｐ
このように求めた水溶性酢酸セルロースのＣＤＩは１．４であった。【０１３５】
（重量平均重合度（ＤＰｗ）、分散度（ＤＰｗ／ＤＰｎ）の測定）
酢酸セルロースの重量平均重合度および分散度は、プロピオニル化酢酸セルロースに導いた後に次の条件でＧＰＣ−光散乱測定を行うことで決定した。
装置：Ｓｈｏｄｅｘ製  ＧＰＣ  「ＳＹＳＴＥＭ−２１Ｈ」
溶媒：アセトン
カラム：ＧＭＨｘｌ（東ソー）２本、ガードカラム（東ソー製ＴＳＫｇｅｌ  ｇｕａｒｄｃｏｌｕｍｎ  ＨＸＬ−Ｈ）
流速：０．８ｍｌ／ｍｉｎ
温度：２９℃
試料濃度：０．２５％（ｗｔ／ｖｏｌ）
注入量：１００μｌ
検出：ＭＡＬＬＳ（多角度光散乱検出器）（Ｗｙａｔｔ製、「ＤＡＷＮ−ＥＯＳ」）
ＭＡＬＬＳ補正用標準物質：ＰＭＭＡ（分子量２７６００）【０１３６】
【表１】
2016203657.tif 000008
【表２】
2016203657.tif 000009
【０１３７】
実施例１〜２５、比較例１〜３６、参照例１〜４
表３〜５に示された組成で、種々のアセチル総置換度を有する酢酸セルロースとケン化度の異なるポリビニルアルコールをＮ，Ｎ−ジメチルホルムアミド又はＮ，Ｎ−ジメチルアセトアミドに混合し攪拌した後、ガラスシャーレに流延し、風乾することによりブレンドフィルムを調製した。表３〜５中、「比率」は重量％である。
得られたフィルムについて、以下の評価を行った。結果を表３〜５に示す。【０１３８】
［外観］
得られたフィルムを目視で観察し、透明又はやや白濁している場合を合格、白濁している場合を不合格とした。【０１３９】
［走査熱量測定（ＤＳＣ）］
ＤＳＣによる熱分析はセイコーインスツルメンツ（株）製ＤＳＣ６２００／ＥＸＳＴＡＲ６０００を用いて行った。測定は全て窒素雰囲気下、昇温速度２０℃／ｍｉｎで行った。各試料約５ｍｇを２８０℃まで昇温していったんビニルポリマーの結晶を溶融した後、速やかに−３０℃まで冷却し、その後再び２８０℃まで昇温して安定なサーモグラムを得、ガラス転移温度及び融点の吸熱ピークの有無を観察した。
各種のアセチル総置換度を有する酢酸セルロースとケン化度の異なるポリビニルアルコールの各種割合（重量％）の（酢酸セルロース／ポリビニルアルコール＝８０／２０〜２０／８０）のポリマーブレンドにおいてガラス転移温度（↓）及び融点の吸熱ピーク（＊）が、図１〜４に示すチャートパターン１〜４のいずれかに該当するか判定し、相溶性を判定した。
また、実施例９〜１３、２９〜３２、参照例１〜４については、ガラス転移温度（Ｔｇ）と融点（Ｔｍ）の観察の有無または温度（℃）を表３、５にそれぞれ示す。
Ｔｇ：ベースラインと吸熱側への変曲点の接線の交点の温度（℃）
Ｔｍ：吸熱ピークのピークトップの温度（℃）【０１４０】
【表３】
2016203657.tif 000010
【表４】
2016203657.tif 000011
【表５】
2016203657.tif 000012
【０１４１】
表３〜５中の記号は下記化合物を示す。なお、酢酸セルロースのサンプル番号は、表１に示すサンプル番号に対応する。
Ｌ−０３０２：ポリビニルアルコール（商品名「ゴーセノールＬ−０３０２」、日本合成化学工業（株））、ケン化度：約４３モル％
ＥＧ−０５：ポリビニルアルコール（商品名「ゴーセノールＥＧ−０５」、日本合成化学工業（株））、ケン化度：約９０モル％
ＮＨ−１７Ｑ：ポリビニルアルコール（商品名「ゴーセノールＮＨ−１７Ｑ」、日本合成化学工業（株））、ケン化度：約１００モル％
ＬＭ−８０：酢酸セルロース（商品名「ＬＭ−８０」（株）ダイセル製）、アセチル総置換度：約２．１
ＬＬ−１０：酢酸セルロース（商品名「ＬＬ−１０」（株）ダイセル製）、アセチル総置換度：約１．７【０１４２】
実施例２６（ＷＳＣＡ−１．０／ＰＶＡ混合材料フィルムの調製）
上記合成例で得られた低置換度酢酸セルロース（ＷＳＣＡ−１．０、置換度１．０）９０重量部に対し、ポリビニルアルコール（商品名「ゴーセノールＥＧ−０５ＰＷ」、日本合成化学工業（株）製）１０部、水を９００重量部添加し、撹拌装置（商品名「ラボリアクターＲＥ１６２／Ｐ」、ＩＫＡ社製）を用いて、１０ｒｐｍで充分撹拌した。低置換度酢酸セルロースの溶解を確認後、撹拌を終了させ、得られた水溶液をガラス基板上に拡げて乾燥させることで、ＷＳＣＡ−１．０／ＰＶＡ混合材料フィルム（ＷＳＣＡ−１．０／ＰＶＡ＝９／１、厚み：約１００μｍ）を得た。【０１４３】
実施例２７〜３７
低置換度酢酸セルロース及びポリビニルアルコールの組成を表６に示す通りにしたこと以外は、実施例２５と同様にして、混合材料フィルムを得た。表６中、「部」は重量部を示す。【０１４４】
比較例３７（ＰＶＡフィルムの調製）
ポリビニルアルコール（ＰＶＡ、日本合成化学工業社製ゴーセノールＥＧ−０５ＰＷ）１００部に対して水を９００重量部添加し、撹拌装置（商品名「ラボリアクターＲＥ１６２／Ｐ」、ＩＫＡ社製）を用いて、１０ｒｐｍで充分撹拌した。溶解を確認後、撹拌を終了させ、得られた水溶液をガラス基板上に拡げて乾燥させることで、ＰＶＡフィルム（厚み：約１００μｍ）を得た。【０１４５】
比較例３８（ＷＳＣＡ−０．７フィルムの調製）
上記合成例で得られた低置換度酢酸セルロース（ＷＳＣＡ−０．７、置換度０．７）１００重量部に対し、水を９００重量部添加し、撹拌装置（商品名「ラボリアクターＲＥ１６２／Ｐ」、ＩＫＡ社製）を用いて、１０ｒｐｍで充分撹拌した。低置換度酢酸セルロースの溶解を確認後、撹拌を終了させ、得られた水溶液をガラス基板上に拡げて乾燥させることで、ＷＳＣＡ−０．７フィルム（厚み：約１００μｍ）を得た。【０１４６】
比較例３９（ＨＰＣフィルムの調製）
ヒドロキシプロピルセルロース（ＨＰＣ、商品名「Ｌ−ＨＰＣ」、信越化学工業社（株）製）１００重量部に対し、水を９００重量部添加し、撹拌装置（商品名「ラボリアクターＲＥ１６２／Ｐ」、ＩＫＡ社製）を用いて、１０ｒｐｍで充分撹拌した。溶解を確認後、撹拌を終了させ、得られた水溶液をガラス基板上に拡げて乾燥させることで、ＨＰＣフィルム（厚み：約１００μｍ）を得た。【０１４７】
比較例４０（ＨＰＭＣフィルムの調製）
ヒドロキシプロピルメチルセルロース（ＨＰＭＣ、信越化学工業社製ＴＣ−５）１００重量部に対し、水を９００重量部添加し、撹拌装置（商品名「ラボリアクターＲＥ１６２／Ｐ」、ＩＫＡ社製）を用いて、１０ｒｐｍで充分撹拌した。溶解を確認後、撹拌を終了させ、得られた水溶液をガラス基板上に拡げて乾燥させることで、ＨＰＭＣフィルム（厚み：約１００μｍ）を得た。
実施例２６〜３７及び比較例３７〜４０で得られたフィルムについて以下の評価を行った。結果を表６に示す。【０１４８】
［ガスバリアー性の評価］
実施例２６〜３７及び比較例３７〜４０で得られたフィルムの酸素透過度を、ＭＯＣＯＮ社製「ＯＸＴＲＡＮ２／２０」を用い、４０℃、７５％ＲＨの条件下で測定した。
また、水蒸気透過度をＪＩＳ  Ｚ０２０８に基づき、カップ法を用いて、４０℃、７５％ＲＨの環境下の条件で測定した。
［外観］
実施例２６〜３７及び比較例３７〜４０で得られたフィルムを目視で観察し、上記と同じ基準で評価した。【０１４９】
【表６】
2016203657.tif 000013
【０１５０】
表６中の記号は下記化合物を示す。なお、酢酸セルロースのサンプル番号は、表１に示すサンプル番号に対応する。
ＰＶＡ：ポリビニルアルコール（商品名「ゴーセノールＥＧ−０５ＰＷ」、日本合成化学工業（株））、ケン化度：約９０モル％
ＨＰＣ：ヒドロキシプロピルセルロース（商品名「Ｌ−ＨＰＣ」、信越化学工業社（株）製）
ＨＰＭＣ：ヒドロキシプロピルメチルセルロース（商品名「ＴＣ−５」、信越化学工業社（株）製）【０１５１】
実施例３８〜４５、比較例４１
（ペレット調製）
所定量の酢酸セルロースと添加剤をヘンシェルミキサーで混合した後、エクストルーダーに移し、所定の紡糸温度よりも１０℃低い温度で溶融し、ストランドとして押し出し、冷却した後長さ３ｍｍに切断し、８０℃の熱風乾燥機中で１０時間乾燥させペレット状のサンプルを調製した。添加剤として以下のものを用いた。【０１５２】
実施例３８〜４５：青木油脂社製、商品名「ブラウノン  ＰＥＧ−４００」（ポリエチレングリコール、分子量４００）
比較例４１：ダイセル社製、商品名「プラクセル４０５Ｄ」（カプロラクトンテトラオール、分子量５００）【０１５３】
（ペレット・サンプルのガラス転移温度（Ｔｇ）の測定）
ＤＳＣ−Ｑ２０００（ＴＡインスツルメント社製）を用いてペレット状サンプルの小片を使いＴｇを測定した。まず、サンプルを４０℃から２５０℃に１０℃／分で昇温し、その後室温付近まで降温させた。その後、１℃／分で昇温し、このときのＤＳＣ曲線からＴｇを求めた。結果を表７に示す。なお、実施例４０及び４１ではＴｇが２つ存在するが、高温側は酢酸セルロースのＴｇ、低温側は複合体（酢酸セルロース−添加剤複合体）のＴｇと考えられる。【０１５４】
（溶融紡糸）
特開平１０−３１７２２８号公報に記載された方法に準じ、前記各ペレットを用いて溶融紡糸した。
キャピラリーレオメーター（株式会社東洋精機製作所製、キャピログラフ１Ｂ）のシリンダーにペレット状サンプルを入れ、シリンダーを所定の紡糸温度とし、口径０．３ｍｍのキャピラリーから吐出し、吐出したフィラメントをエジェクターを通すことで線速３４５０ｍ／分、ドラフト比５５０で紡糸し、１．９デニール（ｄ）の糸を得た。溶融条件を表７に示す。【０１５５】
評価試験
（糸強度）
実施例３８〜４５、比較例４１で得られた糸の糸強度を、ＪＩＳ  Ｌ  １０１３に記載される方法に準じて測定した。結果を表７に示す。【０１５６】
（糸色相）
実施例３８〜４５、比較例４１で得られた糸の色相を目視観察した。結果を表７に示す。【０１５７】
（糸の水溶性）
実施例３８〜４５、比較例４１で得られた糸約２×１０-5ｇ（約１０ｃｍ）を、水１００ｇと混合し、よく振り混ぜた後、糸の水溶性を目視観察した。【０１５８】
（生分解性評価）
装置：大倉電気（株）クーロメータＯＭ３００１
活性汚泥：福岡県多々良川浄化センターから入手した活性汚泥。１時間静置して得られる上澄み液を１培養瓶あたり３００ｍｌ使用（活性汚泥濃度３６０ｐｐｍ）。
被検体量：３０ｍｇ
温度：２５℃
クーロメータで培養瓶中の生物化学的酸素要求量（ＢＯＤ）を測定した（培養開始から１０日後、２０日後、３０日後、６０日後）。ブランク測定を行い、ＢＯＤは被検体の値からブランクの値を差し引いたものとした。被検体の化学組成に基づく完全分解における理論上のＢＯＤ値を求め、これに対する実測値のパーセンテージを分解率とした。結果を表７に示す。【０１５９】
【表７】
2016203657.tif 000014
【０１６０】
なお、酢酸セルロースのサンプル番号は、表２に示すサンプル番号及び合成例１４で得られた酢酸セルロースに対応する。
【産業上の利用可能性】
【０１６１】
本発明の水溶性酢酸セルロース系樹脂組成物によれば、成分が相溶して透明な樹脂組成物を形成し、当該樹脂組成物を含む膜が低い酸素透過性と水蒸気透過性を示し、酸化や湿度から有効成分を保護する機能に優れる。従って、本発明の水溶性酢酸セルロース系樹脂組成物は、被覆製剤のコーティング層の基剤等に有用である。
また、本発明の水溶性酢酸セルロース系樹脂組成物によれば、水溶性且つ生分解性を有する酢酸セルロース系樹脂成形品を溶融状態で製造することができる。従って、本発明の水溶性酢酸セルロース系樹脂組成物は、たばこフィルター、不織布、各種射出成形品等の材料としても有用である。
【符号の説明】
【０１６２】
↓    ポリマーＡ、ポリマーＢ、又はそのポリマーブレンドのガラス転移点
＊    ポリマーＢの融点（吸熱ピーク）
【図１】
2016203657.tif 000016
【図２】
2016203657.tif 000017
【図３】
2016203657.tif 000018
【図４】
2016203657.tif 000019
【国際調査報告】
2016203657.tif 000020
2016203657.tif 000021
2016203657.tif 000022
2016203657.tif 000023
2016203657.tif 000024
2016203657.tif 000025
2016203657.tif 000026
2016203657.tif 000027